(57)【要約】  粘着力や粘着性等の粘接着剤特性バランスに優れ、溶融粘度が低く、優れた溶解性、塗工性、吐出安定性、及び表面肌を有する粘接着剤組成物となる、粘接着剤用ブロック共重合体組成物を提供することを目的とする。  成分（ａ）：５０質量％以上、９０質量％以下と、  成分（ｂ）：１０質量％以上、５０質量％以下と、を含み、  前記ビニル芳香族単量体単位の含有量が２５〜５０質量％であり、  １５質量％トルエン溶液における粘度が１０〜４０ｍＰａ・ｓであり、  前記成分（ａ）に対する前記成分（ｂ）の数平均分子量比が２．０〜４．０である、  粘接着剤用ブロック共重合体組成物。【特許請求の範囲】
【請求項１】
成分（ａ）：ビニル芳香族単量体単位を主体とする重合体ブロック（Ａ）と、共役ジエン単量体単位を主体とする重合体ブロック（Ｂ）と、を含有し、数平均分子量が１０，０００以上、６０，０００以下であるブロック共重合体：５０質量％以上、９０質量％以下と、
成分（ｂ）：ビニル芳香族単量体単位を主体とする重合体ブロック（Ａ）と、共役ジエン単量体単位を主体とする重合体ブロック（Ｂ）と、を含有し、数平均分子量が１２０，０００を超えて、２００，０００以下であるブロック共重合体：１０質量％以上、５０質量％以下と、を含み、
前記ビニル芳香族単量体単位の含有量が２５〜５０質量％であり、
１５質量％トルエン溶液における粘度が１０〜４０ｍＰａ・ｓであり、
前記成分（ａ）に対する前記成分（ｂ）の数平均分子量比が２．０〜４．０である、
粘接着剤用ブロック共重合体組成物。
【請求項２】
前記成分（ａ）は、式（Ａ−Ｂ）によって表されるジブロック共重合体であり、
前記成分（ｂ）は、式（Ａ−Ｂ）３Ｘ（Ｘは、カップリング剤の残基又は重合開始剤の残基を示す。）によって表される３分岐ブロック共重合体である、
請求項１に記載の粘接着剤用ブロック共重合体組成物。
【請求項３】
前記成分（ａ）に対する前記成分（ｂ）の前記数平均分子量比が２．３〜３．６である、請求項１又は２に記載の粘接着剤用ブロック共重合体組成物。
【請求項４】
前記成分（ａ）：８０質量％を超えて、９０質量％以下と、
前記成分（ｂ）：１０質量％以上、２０質量％未満と、を含む、請求項１〜３のいずれか一項に記載の粘接着剤用ブロック共重合体組成物。
【請求項５】
前記成分（ａ）：５０質量％以上、８０質量％以下と、
前記成分（ｂ）：２０質量％以上、５０質量％以下と、を含む、請求項１〜３のいずれか一項に記載の粘接着剤用ブロック共重合体組成物。
【請求項６】
前記成分（ｂ）の数平均分子量が１３０，０００以上、２００，０００以下である、請求項１〜５のいずれか一項に記載の粘接着剤用ブロック共重合体組成物。
【請求項７】
前記成分（ｂ）の数平均分子量が１６０，０００以上、２００，０００以下である、請求項１〜６のいずれか一項に記載の粘接着剤用ブロック共重合体組成物。
【請求項８】
請求項１〜７のいずれか一項に記載の粘接着剤用ブロック共重合体組成物：１００質量部と、
粘着付与剤：１００〜４００質量部と、
軟化剤：５０〜１５０質量部と、
を、含有する、粘接着剤組成物。
【発明の詳細な説明】
【技術分野】
【０００１】
本発明は、粘接着剤用ブロック共重合体組成物及びそれを含む粘接着剤組成物に関する。
【背景技術】
【０００２】
近年、溶液型及びホットメルト型の、接着剤や粘着剤のベースポリマーとして、ビニル芳香族単量体−共役ジエン単量体系ブロック共重合体（例えば、ＳＢＳ：スチレン−ブタジエン−スチレンブロック共重合体、ＳＩＳ：スチレン−イソプレン−スチレンブロック共重合体）が広く使用されている。例えば、特許文献１及び特許文献２において、ＳＢＳを用いた接着剤組成物又は粘着剤組成物が開示されている。しかしながら、ＳＢＳやＳＩＳを用いた接着剤組成物又は粘着剤組成物は、加工性と、粘着力等の粘接着剤特性とのバランスが不十分であり、溶融粘度が高く、溶解性、加熱安定性、塗工性、吐出安定性及び表面肌の面においても不十分である。【０００３】
これらの改良方法として、特許文献３や非特許文献１には、トリブロック共重合体とジブロック共重合体とを含有する接着剤組成物が開示されている。【０００４】
また、特許文献４において、特定の２官能性カップリング剤（脂肪族系モノエステル、特定のジハロゲン化合物）でカップリングさせて得られるブロック共重合体を含む粘着剤組成物が開示されている。【０００５】
さらに、特許文献５において、ビニル芳香族炭化水素化合物と共役ジエン系化合物とのブロック共重合体を特定の割合で水添したブロック共重合体と、粘着付与剤とを含む組成物が開示されている。【０００６】
またさらに、改良方法として、特許文献６及び特許文献７において、２個以上のブロック共重合体組成物を含む粘接着剤組成物が開示されている。
【先行技術文献】
【特許文献】
【０００７】
【特許文献１】特公昭４４−１７０３７号公報
【特許文献２】特公昭５６−４９９５８号公報
【特許文献３】特開昭６１−２７８５７８号公報
【特許文献４】特開昭６１−２６１３１０号公報
【特許文献５】特公平５−６９８７４号公報
【特許文献６】特開２０００−３０９７６７号公報
【特許文献７】特開２００４−１３７２９７号公報
【非特許文献】
【０００８】
【非特許文献１】石井逸朗、「ＳＩＳベース粘着剤の品質設計」、接着、高分子刊行会、１９８８年（昭和６３年）１月２５日、第３２巻、第１号、２７頁〜２８頁
【発明の概要】
【発明が解決しようとする課題】
【０００９】
しかしながら、特許文献３、４、及び非特許文献１に開示された粘着剤組成物及び接着剤組成物では、上記各種性能面の改良効果は不十分である。また、特許文献５に開示された組成物では、粘着力と粘着性とのバランス性能が不十分であり、溶解性、塗工性、吐出安定性、及び表面肌の点においても不十分である。さらに、特許文献６及び特許文献７に開示されている粘接着剤組成物も、粘着力と粘着性とのバランス性能の改善に加えて、溶解性、塗工性、及び吐出安定性及び表面肌の観点において、なお一層の改善が要望されている。【００１０】
そこで、本発明は、上述した従来技術の問題点に鑑みなされたものであって、粘着力や粘着性等の粘接着剤特性バランスに優れ、溶融粘度が低く、優れた溶解性、塗工性、吐出安定性、及び表面肌を有する粘接着剤組成物となる、粘接着剤用ブロック共重合体組成物、及び該粘接着剤用ブロック共重合体組成物を含む粘接着剤組成物を提供することを目的とする。
【課題を解決するための手段】
【００１１】
本発明者らは、上記課題を解決するために鋭意検討を重ねた結果、特定の構造、組成、及び数平均分子量を有する２個のブロック共重合体と粘着付与剤及び軟化剤からなる粘接着剤組成物であれば、上記課題を効果的に解決することを見出し、本発明を完成するに至った。【００１２】
すなわち、本発明は、以下の通りである。
〔１〕
成分（ａ）：ビニル芳香族単量体単位を主体とする重合体ブロック（Ａ）と、共役ジエン単量体単位を主体とする重合体ブロック（Ｂ）と、を含有し、数平均分子量が１０，０００以上、６０，０００以下であるブロック共重合体：５０質量％以上、９０質量％以下と、
成分（ｂ）：ビニル芳香族単量体単位を主体とする重合体ブロック（Ａ）と、共役ジエン単量体単位を主体とする重合体ブロック（Ｂ）と、を含有し、数平均分子量が１２０，０００を超えて、２００，０００以下であるブロック共重合体：１０質量％以上、５０質量％以下と、を含み、
前記ビニル芳香族単量体単位の含有量が２５〜５０質量％であり、
１５質量％トルエン溶液における粘度が１０〜４０ｍＰａ・ｓであり、
前記成分（ａ）に対する前記成分（ｂ）の数平均分子量比が２．０〜４．０である、
粘接着剤用ブロック共重合体組成物。
〔２〕
前記成分（ａ）は、式（Ａ−Ｂ）によって表されるジブロック共重合体であり、
前記成分（ｂ）は、式（Ａ−Ｂ）３Ｘ（Ｘは、カップリング剤の残基又は重合開始剤の残基を示す。）によって表される３分岐ブロック共重合体である、
前項〔１〕に記載の粘接着剤用ブロック共重合体組成物。
〔３〕
前記成分（ａ）に対する前記成分（ｂ）の前記数平均分子量比が２．３〜３．６である、前項〔１〕又は〔２〕に記載の粘接着剤用ブロック共重合体組成物。
〔４〕
前記成分（ａ）：８０質量％を超えて、９０質量％以下と、
前記成分（ｂ）：１０質量％以上、２０質量％未満と、を含む、前項〔１〕〜〔３〕のいずれか一項に記載の粘接着剤用ブロック共重合体組成物。
〔５〕
前記成分（ａ）：５０質量％以上、８０質量％以下と、
前記成分（ｂ）：２０質量％以上、５０質量％以下と、を含む、前項〔１〕〜〔３〕のいずれか一項に記載の粘接着剤用ブロック共重合体組成物。
〔６〕
前記成分（ｂ）の数平均分子量が１３０，０００以上、２００，０００以下である、前項〔１〕〜〔５〕のいずれか一項に記載の粘接着剤用ブロック共重合体組成物。
〔７〕
前記成分（ｂ）の数平均分子量が１６０，０００以上、２００，０００以下である、前項〔１〕〜〔６〕のいずれか一項に記載の粘接着剤用ブロック共重合体組成物。
〔８〕
前項〔１〕〜〔７〕のいずれか一項に記載の粘接着剤用ブロック共重合体組成物：１００質量部と、
粘着付与剤：１００〜４００質量部と、
軟化剤：５０〜１５０質量部と、
を、含有する、粘接着剤組成物。
【発明の効果】
【００１３】
本発明によれば、粘着力や粘着性等の粘接着剤特性の性能バランスに優れ、溶融粘度が低く、優れた溶解性、塗工性、吐出安定性、及び表面肌を有する粘接着剤組成物となる、粘接着剤用ブロック共重合体組成物、及び該粘接着剤用ブロック共重合体組成物を含む粘接着剤組成物を実現することができる。
【発明を実施するための形態】
【００１４】
以下、本発明を実施するための形態（以下、「本実施形態」という）について詳細に説明する。なお、本発明は、以下の実施形態に制限されるものではなく、その要旨の範囲内で種々変形して実施することができる。
【００１５】
〔粘接着剤用ブロック共重合体組成物〕
本実施形態の粘接着剤用ブロック共重合体組成物は、
成分（ａ）：ビニル芳香族単量体単位を主体とする重合体ブロック（Ａ）と、共役ジエン単量体単位を主体とする重合体ブロック（Ｂ）と、を含有し、数平均分子量が１０，０００以上、６０，０００以下であるブロック共重合体：５０質量％以上、９０質量％以下と、
成分（ｂ）：ビニル芳香族単量体単位を主体とする重合体ブロック（Ａ）と、共役ジエン単量体単位を主体とする重合体ブロック（Ｂ）と、を含有し、数平均分子量が１２０，０００を超え、２００，０００以下であるブロック共重合体：１０質量％以上、５０質量％以下と、を含み、
前記ビニル芳香族単量体単位の含有量が２５〜５０質量％であり、
１５質量％トルエン溶液における粘度が１０〜４０ｍＰａ・ｓであり、
前記成分（ａ）に対する前記成分（ｂ）の数平均分子量比が２．０〜４．０である。
【００１６】
（構造）
本実施形態の粘接着剤用ブロック共重合体組成物は、ビニル芳香族単量体単位を主体とする重合体ブロック（Ａ）：（以下、「重合体ブロックＡ」、又は「Ａ」と表すこともある。）と、共役ジエン単量体単位を主体とする重合体ブロック（Ｂ）：（以下、「重合体ブロックＢ」、又は「Ｂ」と表すこともある。）と、を具備するブロック共重合体を含む。
【００１７】
「ビニル芳香族単量体単位を主体とする重合体ブロック（Ａ）」とは、ビニル芳香族単量体単位を５０質量％以上、好ましくは７０質量％以上、より好ましくは８５質量％以上、さらに好ましくは９５質量％以上含有する重合体ブロックＡを意味する。また、「共役ジエン単量体単位を主体とする重合体ブロック（Ｂ）」とは、共役ジエン単量体単位を５０質量％以上、好ましくは７０質量％以上、より好ましくは８５質量％以上含有する重合体ブロックＢを意味する。以下、各成分についてより詳細に説明する。
【００１８】
〔ブロック共重合体〕
（成分（ａ））
成分（ａ）は、ビニル芳香族単量体単位を主体とする重合体ブロック（Ａ）と共役ジエン単量体単位を主体とする重合体ブロック（Ｂ）とを含有し、数平均分子量が１０，０００以上、６０，０００以下であるブロック共重合体であり、粘接着剤用ブロック共重合体組成物に５０質量％以上、９０質量％以下含まれる。成分（ａ）のブロック共重合体の数平均分子量の範囲は、１０，０００以上、６０，０００以下であり、好ましくは２０，０００以上、６０，０００以下であり、より好ましくは２５，０００以上、６０，０００以下であり、さらに好ましくは３０，０００以上、６０，０００以下であり、最も好ましくは４０，０００以上、６０，０００以下である。成分（ａ）の数平均分子量は実施例において記載する方法により求めることができる。成分（ａ）の数平均分子量がこのような範囲であれば、優れた粘着性、粘着力、溶解性、塗工性、吐出安定性、及び表面肌を有する粘接着剤用ブロック共重合体組成物及び粘接着剤組成物が得られる。
【００１９】
また、成分（ａ）の構造としては、特に限定されないが、具体的には、（Ａ−Ｂ）ｎ、（Ａ−Ｂ）ｎＡ、（Ｂ−Ａ）ｎＢ等が挙げられる。このなかでも、式（Ａ−Ｂ）によって表されるジブロック共重合体であることが好ましい。成分（ａ）がこのような構造を有することにより、優れた粘着性、粘着力、溶解性、塗工性、吐出安定性、及び表面肌を有する粘接着剤用ブロック共重合体組成物及び粘接着剤組成物が得られる傾向にある。なお、上記式においてｎは１以上の整数であり、好ましくは１〜５の整数である。
【００２０】
（成分（ｂ））
成分（ｂ）は、ビニル芳香族単量体単位を主体とする重合体ブロック（Ａ）と、共役ジエン単量体単位を主体とする重合体ブロック（Ｂ）と、を含有し、数平均分子量が１２０，０００を超え、２００，０００以下であるブロック共重合体であり、粘接着剤用ブロック共重合体組成物に１０質量％以上、５０質量％以下含まれる。成分（ｂ）のブロック共重合体の数平均分子量の範囲は、１２０，０００を超え、２００，０００以下であり、好ましくは１３０，０００以上、２００，０００以下であり、より好ましくは１６０，０００以上、２００，０００以下であり、又は、好ましくは１４０，０００以上、１９０，０００以下であり、より好ましくは１６０，０００以上、１９０，０００以下である。成分（ｂ）の数平均分子量は実施例において記載する方法により求めることができる。成分（ｂ）の数平均分子量がこのような範囲であれば、優れた粘着性、粘着力、溶解性、塗工性、吐出安定性、及び表面肌を有する粘接着剤用ブロック共重合体組成物及び粘接着剤組成物が得られる。
【００２１】
特に成分（ｂ）のブロック共重合体の数平均分子量の範囲が、１６万以上であり、成分（ｂ）の含有量が２０質量％以上５０質量％以下であると、吐出安定性、表面肌がより向上する傾向にあり、好ましい。
【００２２】
また、成分（ｂ）の構造としては、特に限定されないが、具体的には、（Ａ−Ｂ）ｍＸ、（Ｂ−Ａ）ｍＸ等が挙げられる。このなかでも、式（Ａ−Ｂ）３Ｘによって表される３分岐ブロック共重合体（以下、「３官能ブロック共重合体」ともいう。）であることが好ましい。なお、上記式において、Ｘは、カップリング剤の残基又は重合開始剤の残基を示し、ｍは２、３、４のいずれかの整数である。３分岐ブロック共重合体を含有することにより、優れた粘着性、粘着力、溶解性、塗工性、吐出安定性、及び表面肌を有する粘接着剤用ブロック共重合体組成物及び粘接着剤組成物が得られる傾向にある。
【００２３】
成分（ｂ）が式：（Ａ−Ｂ）３Ｘで表される３分岐ブロック共重合体であることにより、成分（ｂ）が式：（Ａ−Ｂ）２Ｘで表される２分岐（２官能カップリング）ブロック共重合体と比べて、粘接着剤組成物において、粘着性が優れる傾向にある。また、成分（ｂ）が式：（Ａ−Ｂ）３Ｘで表される３分岐ブロック共重合体であることにより、一般式：（Ａ−Ｂ）ｎＸ（ｎ＝４以上）で表される多官能カップリングブロック共重合体と比べて、粘接着剤組成物において、粘着力が優れる傾向にある。
【００２４】
成分（ａ）と成分（ｂ）の組み合わせとしては、特に限定されないが、具体的には、成分（ａ）は、式（Ａ−Ｂ）によって表されるジブロック共重合体であり、成分（ｂ）は、式（Ａ−Ｂ）３Ｘによって表される３分岐ブロック共重合体であることが好ましい。後に詳述するが、このような成分（ａ）と成分（ｂ）の組み合わせは、成分（ａ）の一部を３官能カップリング剤等を用いてカップリングすることで得ることができる。具体的には、成分（ａ）は全てカップリングせずに残ったジブロック共重合体として得られ、成分（ｂ）はカップリング後の３分岐ブロック共重合体として得られる。このような成分（ａ）と成分（ｂ）の組み合わせを含有することにより、優れた粘着性、粘着力、溶解性、塗工性、吐出安定性、及び表面肌を有する粘接着剤用ブロック共重合体組成物及び粘接着剤組成物が得られる傾向にある。
【００２５】
なお、前記３分岐ブロック共重合体が、成分（ｂ）として粘接着剤用ブロック共重合体組成物に含まれることは、ゲルパーミエーションクロマトグラフィー（ＧＰＣ）の分子量分布曲線のピークの位置の違いにより判断することができる。具体的には、後述する３分岐ブロック共重合体（成分（ｂ））は、ジブロック共重合体（成分（ａ））の数平均分子量の２．３〜３．６倍となる傾向にあるため、成分（ｂ）／成分（ａ）の数平均分子量比が２．３〜３．６であることにより、成分（ａ）：ジブロック共重合体と成分（ｂ）３分岐ブロック共重合体が粘接着剤用ブロック共重合体組成物に含まれることを判断することができる。
【００２６】
成分（ａ）、（ｂ）を構成する重合体ブロックＡのビニル芳香族炭化水素化合物としては、特に限定されないが、具体的には、スチレン、α−メチルスチレン、ｐ−メチルスチレン及びｐ−ターシャルブチルスチレン等のアルキルスチレン；ｐ−メトキシスチレン等のアルコキシスチレン；ビニルナフタレン等が挙げられる。このなかでも、ビニル芳香族炭化水素としては、スチレンが好ましい。ビニル芳香族炭化水素化合物は、１種単独で用いてもよく、２種以上を併用してもよい。
【００２７】
成分（ａ）、（ｂ）を構成する重合体ブロックＢの共役ジエン化合物は、共役二重結合を有するジオレフィンであれば特に限定されないが、具体的には、１，３−ブタジエン、２−メチル−１，３−ブタジエン（イソプレン）、２，３−ジメチル−１，３−ブタジエン、１，３−ペンタジエン、１，３−ヘキサジエン等が挙げられる。このなかでも、共役ジエン化合物としては、１，３−ブタジエン、イソプレンが好ましい。共役ジエン化合物は、１種単独で用いてもよく、２種以上を併用してもよい。
【００２８】
（ブロック共重合体の含有率）
粘接着剤用ブロック共重合体組成物における各成分の含有率は、成分（ａ）が５０質量％以上、９０質量％以下、成分（ｂ）が１０質量％以上、５０質量％以下の割合である。成分（ａ）、（ｂ）の数平均分子量及び数平均分子量比が上記範囲であることにより、優れた粘着性、粘着力、溶解性、塗工性、吐出安定性、及び表面肌を有する粘接着剤用ブロック共重合体組成物及び粘接着剤組成物が得られる。
【００２９】
ブロック共重合体の含有率は、成分（ａ）が８０質量％を超えて、９０質量％以下であり、成分（ｂ）が１０質量％以上、２０質量％未満であることが好ましく、より好ましくは成分（ａ）が８０質量％を超えて、８８質量％以下であり、成分（ｂ）が１２質量％以上、２０質量％未満であり、さらに好ましくは成分（ａ）が８０質量％を超えて、８５質量％以下であり、成分（ｂ）が１５質量％以上、２０質量％未満である。このようなブロック共重合体の含有率であることにより、臭気と混練後の粘接着剤用ブロック共重合体組成物の着色とをより抑制できる傾向にある。
【００３０】
また、本実施形態の粘接着剤用ブロック共重合体組成物の中でも、数平均分子量が１０，０００以上、６０，０００以下である成分（ａ）８０質量％を超えて、９０質量％以下と、数平均分子量が１２０，０００を超えて、２００，０００以下である成分（ｂ）１０質量％以上、２０質量％未満とを含む粘接着剤ブロック共重合体組成物は、本実施形態の効果に加えて、粘接着剤組成物を溶融混練して作製する場合、臭気が少なく、粘接着剤組成物の変色も極めて少ない傾向にある。ブロック共重合体の組み合わせは、好ましくは数平均分子量が２５，０００以上、６０，０００以下である成分（ａ）８０質量％を超えて、８８質量％以下、数平均分子量が１４０，０００以上、２００，０００以下である成分（ｂ）１２質量％以上、２０質量未満であり、より好ましくは数平均分子量が４０，０００以上、６０，０００以下である成分（ａ）８０質量％を超えて、８５質量％以下、数平均分子量が１６０，０００以上、１９０，０００以下である成分（ｂ）１５質量％以上、２０質量未満である。このようなブロック共重合体の含有率であることにより、臭気と混練後の粘接着剤用ブロック共重合体組成物の着色とをより抑制できる傾向にある。
【００３１】
また、ブロック共重合体の含有率は、成分（ａ）が５０質量％以上、８０質量％以下であり、成分（ｂ）が２０質量％以上、５０質量％以下が好ましく、成分（ａ）が５５質量％以上、８０質量％以下であり、成分（ｂ）が２０質量％以上、４５質量％以下がより好ましく、成分（ａ）が６０質量％以上、７５質量％以下であり、成分（ｂ）が２５質量％以上、４０質量％以下がさらに好ましい。このようなブロック共重合体の含有率であることにより、溶解性により優れる。
【００３２】
また、本実施形態の粘接着剤用ブロック共重合体組成物の中でも、数平均分子量が１０，０００以上、６０，０００以下である成分（ａ）５０質量％以上、９０質量％以下と、数平均分子量が１６０，０００を超えて、２００，０００以下である成分（ｂ）１０質量％以上、５０質量％以下とを含む粘接着剤ブロック共重合体組成物は、本実施形態の効果に加えて、溶解性により優れ、粘接着剤組成物の塗工時での吐出安定性がより優れ、表面肌もより滑らかとなる傾向にある。また、数平均分子量が１０，０００以上、６０，０００以下である成分（ａ）５０質量％以上、８０質量％以下と、数平均分子量が１６０，０００を超えて、２００，０００以下である成分（ｂ）２０質量％以上、５０質量％以下とを含む粘接着剤ブロック共重合体組成物が、より好ましい。
【００３３】
ブロック共重合体の組み合わせは、好ましくは数平均分子量が４０，０００以上、６０，０００以下である成分（ａ）５０質量％以上、８０質量％以下、数平均分子量が１６０，０００以上、２００，０００以下である成分（ｂ）２０質量％以上、５０質量以下であり、より好ましくは数平均分子量が４５，０００以上、６０，０００以下である成分（ａ）６０質量％以上、８０質量％以下、数平均分子量が１６０，０００以上、１９０，０００以下である成分（ｂ）２０質量％以上、４０質量以下であり、さらに好ましくは数平均分子量が４５，０００以上、６０，０００以下である成分（ａ）６５質量％以上、８０質量％以下、数平均分子量が１６０，０００以上、１９０，０００以下である成分（ｂ）２０質量％以上、３５質量以下である。
【００３４】
〔成分（ａ）に対する成分（ｂ）の数平均分子量比〕
成分（ｂ）／成分（ａ）の数平均分子量比の範囲は、２．０〜４．０であり、保持力の観点から好ましくは２．２〜４．０であり、より好ましくは２．３〜３．６であり、さらにより好ましくは２．５〜３．５であり、最も好ましくは２．７〜３．４である。前述のように、成分（ｂ）が３分岐ブロック共重合体である場合、成分（ｂ）／成分（ａ）の数平均分子量比は、２．３〜３．６となる傾向にある。成分（ａ）に対する成分（ｂ）の数平均分子量比が上記範囲内であることにより、優れた粘着性、粘着力、溶解性、塗工性、吐出安定性、及び表面肌を有する粘接着剤用ブロック共重合体組成物及び粘接着剤組成物が得られる傾向にある。
【００３５】
数平均分子量比は、成分（ａ）と成分（ｂ）の数平均分子量より算出することができる。成分（ｂ）／成分（ａ）の数平均分子量比は後述する実施例において記載する方法により求めることができる。
【００３６】
〔ビニル芳香族単量体単位の含有量〕
本実施形態の粘接着剤用ブロック共重合体組成物中のビニル芳香族単量体単位の含有量は、２５〜５０質量％であり、好ましくは３０〜４５質量％であり、より好ましくは３５〜４０質量％である。本実施形態の粘接着剤用ブロック共重合体中のビニル芳香族単量体単位の含有量が上記範囲であることにより、優れた粘着性（ループタック）、粘着力を有する粘接着剤用ブロック共重合体組成物及び粘接着剤組成物が得られる。特に、ビニル芳香族単量体単位の含有量が、２５質量％以上であることにより、優れた粘着力を有する粘接着剤用ブロック共重合体組成物及び粘接着剤組成物が得られ、５０質量％以下であることにより、優れた粘着性を有する粘接着剤用ブロック共重合体組成物及び粘接着剤組成物が得られる。粘接着剤用ブロック共重合体中のビニル芳香族単量体単位の含有量は、後述する実施例において記載する方法により測定することができる。
【００３７】
〔１５質量％トルエン溶液における粘度〕
本実施形態の粘接着剤用ブロック共重合体組成物の１５質量％トルエン溶液における粘度は、１０〜４０ｍＰａ・ｓであり、好ましくは１５〜３５ｍＰａ・ｓであり、より好ましくは２０〜３０ｍＰａ・ｓである。本実施形態の粘接着剤用ブロック共重合体の１５質量％トルエン溶液における粘度が上記範囲であることにより、優れた粘着性、粘着力、溶解性、塗工性、吐出安定性、表面肌を有する粘接着剤用ブロック共重合体組成物及び粘接着剤組成物が得られる。特に、１５質量％トルエン溶液における粘度が、１０ｍＰａ・ｓ以上であることにより、優れた粘着力を有する粘接着剤用ブロック共重合体組成物及び粘接着剤組成物が得られ、４０ｍＰａ・ｓ以下であることにより、優れた粘着性、溶解性、塗工性、吐出安定性、表面肌を有する粘接着剤用ブロック共重合体組成物及び粘接着剤組成物が得られる。粘接着剤用ブロック共重合体の１５質量％トルエン溶液における粘度は、後述する実施例において記載する方法により測定することができる。
【００３８】
（ｂ）成分が多いと溶融粘度が高くなり、（ａ）成分が多いと溶融粘度が低くなるが軟化点、クリープが低い粘接着剤用ブロック共重合体組成物が得られる傾向にある。
【００３９】
〔共役ジエン化合物のビニル結合量〕
また、本実施形態の粘接着剤用ブロック共重合体組成物中の、共役ジエン化合物のビニル結合量は、２０％未満が好ましく、１８％未満がより好ましく１５％未満がさらに好ましい。共役ジエン化合物のビニル結合量が２０％未満であることにより、熱安定性、耐候性に優れた特性が得られる傾向にある。
【００４０】
粘接着剤用ブロック共重合体組成物中の共役ジエン化合物のビニル結合量を調整するために、例えば、エーテル類や第三級アミン類等を用いることができる。具体的には、エチレングリコールジメチルエーテル、テトラヒドロフラン、α−メトキシテトラヒドロフラン、Ｎ，Ｎ，Ｎ’，Ｎ’−テトラメチルエチレンジアミン等から選ばれる１種又は２種以上の混合物が使用される。これらは、共役ジエンモノマーを投入する前の段階で重合溶媒中に投入しておくことが好ましい。
【００４１】
ビニル結合量は、例えば、核磁気共鳴装置（ＢＲＵＫＥＲ社製、ＤＰＸ−４００）による測定や、赤外分光光度計（装置名：ＦＴ／ＩＲ−２３０；日本分光社製）を用い、ハンプトン法により算出することで求めることができる。
【００４２】
〔粘接着剤用ブロック共重合体組成物の製造方法〕
本実施形態の粘接着剤用ブロック共重合体組成物は、例えば、不活性炭化水素溶媒中で、有機リチウム化合物を重合開始剤として、スチレン等のビニル芳香族炭化水素化合物を重合し、次いで、ブタジエン等の共役ジエン化合物を重合させたジブロック共重合体を３官能カップリング反応する方法がある。この際に、カップリングしたポリマーは成分（ｂ）となり、カップリグせずに残ったジブロック共重合体が成分（ａ）となる。なお、このカップリング反応においてカップリング剤の添加量を制御することにより、成分（ａ）と成分（ｂ）の含有量を上記所定の範囲に調整することができる。
【００４３】
また、粘接着剤用ブロック共重合体組成物は、成分（ａ）及び（ｂ）を別々に重合しておき、後に混合する方法により得ることもできる。
【００４４】
成分（ａ）、（ｂ）の分子量は、有機リチウム化合物等の開始剤量を制御することにより調整することができる。重合反応終了後、カップリング反応し、水、アルコール、酸等を添加して活性種を失活し、例えばスチームストリッピング等を行って重合溶媒を分離した後、乾燥することにより成分（ａ）、（ｂ）を得ることができる。
【００４５】
前記成分（ａ）、（ｂ）のブロック共重合体の重合方法としては、特に限定されないが、具体的には、配位重合、アニオン重合又はカチオン重合等の重合方法が挙げられる。このなかでも、構造の制御の容易さの点で、アニオン重合が好ましい。
【００４６】
アニオン重合によるブロック共重合体成分の製造方法としては、公知の方法を用いることができ、特に限定されないが、具体的には、特公昭３６−１９２８６号公報、特公昭４３−１７９７９号公報、特公昭４６−３２４１５号公報、特公昭４９−３６９７５号公報、特公昭４８−２４２３号公報、特公昭４８−４１０６号公報、特公昭５６−２８９２５号公報、特開昭５９−１６６５１８号公報、特開昭６０−１８６５７７号公報等に記載された方法が挙げられる。
【００４７】
成分（ａ）、（ｂ）の重合工程において使用する不活性炭化水素溶媒としては、特に限定されないが、具体的には、ブタン、ペンタン、ヘキサン、イソペンタン、ヘプタン、オクタン、イソオクタン等の脂肪族炭化水素；シクロペンタン、メチルシクロペンタン、シクロヘキサン、メチルシクロヘキサン、エチルシクロヘキサン等の脂環式炭化水素；ベンゼン、トルエン、エチルベンゼン、キシレン等の芳香族炭化水素等の炭化水素溶媒が挙げられる。これらは１種のみを用いてもよく、２種以上を混合して用いてもよい。
【００４８】
また、成分（ａ）、（ｂ）の重合工程において開始剤として使用する有機リチウム化合物としては、特に限定されないが、具体的には、公知の化合物、例えば、エチルリチウム、プロピルリチウム、ｎ−ブチルリチウム、ｓｅｃ−ブチルリチウム、ｔｅｒｔ−ブチルリチウム、フェニルリチウム、プロペニルリチウム、ヘキシルリチウム等が挙げられる。特に、ｎ−ブチルリチウム、ｓｅｃ−ブチルリチウムが好ましい。有機リチウム化合物は、１種のみを用いてもよく、２種以上の混合物を用いてもよい。
【００４９】
なお、成分（ａ）、成分（ｂ）は、共役ジエンに由来する不飽和二重結合の一部又は全てを水素添加されたものであってもよい。その水素化方法は特に限定されるものではなく、公知の技術を用いて行うことができる。
【００５０】
上述した方法により、成分（ａ）、（ｂ）は、下記式のいずれかで表されるブロック共重合体として得ることができる。
（Ａ−Ｂ）ｎ、（Ａ−Ｂ）ｎＡ、（Ｂ−Ａ）ｎＢ、（Ａ−Ｂ）ｍＸ、（Ｂ−Ａ）ｍＸ
（上式において、Ａはビニル芳香族単量体単位を主体とする重合体ブロックであり、Ｂは共役ジエン単量体単位を主体とする重合体ブロックである。Ｘは、カップリング剤の残基又は重合開始剤の残基を示す。また、ｎは１以上の整数、好ましくは１〜５の整数である。ｍは２、３、４のいずれかの整数である。）
【００５１】
このなかでも、上記カップリング反応により、ブロック共重合体（ａ）：式（Ａ−Ｂ）と、３分岐ブロック共重合体（ｂ）：一般式：（Ａ−Ｂ）３Ｘとを製造することが好ましい。
【００５２】
前記３分岐ブロック共重合体を得るためのカップリング剤としては、公知のものを使用することができ、特に限定されないが、具体的には、メチル三塩化スズ、トリブチルクロロスズのようなスズ化合物；トリメトキシシラン、トリエトキシシラン、テトラメトキシシラン、テトラエトキシシランのようなシラン化合物；メチル三塩化ケイ素、トリメチルクロロケイ素のようなハロゲン化ケイ素化合物等が挙げられる。
【００５３】
また、ブロック共重合体の成分（ａ）を重合する途中で失活剤を添加して、成分（ａ）’が含まれてもよい。具体的には、ビニル芳香族単量体単位を重合後、共役ジエン単量体単位の重合中の任意のところで完全に失活させないで５０質量％以下を失活させる量の失活剤を添加して、一般式（Ａ−Ｂ’）によって表されるジブロック共重合体を粘接着剤用ブロック共重合体組成物中に２０質量％以下含有してもよい。なお、Ｂ’は、重合中で失活させられることにより得られた、共役ジエン単量体単位を主体とする重合体ブロックを示す。一般式（Ａ−Ｂ’）によって表されるジブロック共重合体を含むことにより、さらに溶融粘度を低下しやすく、かつ、スチレンブロックの割合が多いため、粘着力が向上する傾向にある。
【００５４】
また、ビニル芳香族単量体単位重合体ブロック（Ａ）を重合するために用いた全ビニル芳香族単量体単位量（質量％）に対するビニル芳香族単量体重合体ブロック量（質量％）、すなわちブロック率は９０％以上が好ましく、９５％以上がより好ましく、さらに好ましくは９７％以上である。上記の好ましい範囲とすることにより、仕上げ性に優れる粘接着剤用ブロック共重合体組成物が得られる傾向にあり、この粘接着剤用ブロック共重合体組成物を含有する粘接着剤組成物は、粘着力が優れる傾向にある。
【００５５】
ビニル芳香族単量体重合体ブロック量は、ブロック共重合体をクロロホルムに溶解し、オスミニウム酸／ターシャルブチルハイドロパーオキサイド溶液を添加して、ブタジエン成分の二重結合を切断する。次に、メタノールを加え、ろ過し、ろ物をクロロホルムに溶解させ、得られた溶液を紫外分光光度計にて、ピーク強度（吸収波長：２６２ｎｍ）からブロックスチレン含有量を算出することができる。
【００５６】
本実施形態の粘接着剤用ブロック共重合体組成物の製造方法においては、必要に応じ、重合開始剤等に由来する金属類を脱灰する工程を採用することができる。
【００５７】
本実施形態の粘接着剤用ブロック共重合体組成物の製造方法では、さらに、必要に応じ、酸化防止剤、中和剤、界面活性剤等を添加する工程を採用してもよい。
【００５８】
酸化防止剤としては、特に限定されないが、具体的には、後述するものと同様のヒンダードフェノール系化合物、リン系化合物、イオウ系化合物等が挙げられる。
【００５９】
中和剤としては、特に限定されないが、具体的には、各種のステアリン酸金属塩、 ハイドロタルサイト、安息香酸等が挙げられる。
【００６０】
界面活性剤としては、特に限定されないが、具体的には、アニオン系界面活性剤、ノニオン系界面活性剤、カチオン系界面活性剤等が挙げられる。アニオン系界面活性剤としては、特に限定されないが、具体的には、脂肪酸塩、アルキル硫酸エステル塩、アルキルアリールスルホン酸塩等が挙げられる。また、ノニオン系界面活性剤としては、特に限定されないが、具体的には、ポリオキシエチレンアルキルエーテル、ポリオキシエチレンアルキルアリールエーテル等が挙げられる。カチオン系界面活性剤としては、特に限定されないが、具体的には、アルキルアミン塩、第４級アンモニウム塩等が挙げられる。
【００６１】
上述のようにして製造できる本実施形態の粘接着剤用ブロック共重合体組成物は、窒素、酸素、ケイ素、リン、硫黄、スズから選ばれる原子を含む極性基含有官能基が粘接着剤用ブロック共重合体に結合した、いわゆる変性重合体や、ブロック共重合体成分を無水マレイン酸等の変性剤で変性した変性ブロック共重合体を含んでもよい。このような変性共重合体は、（ａ）、（ｂ）成分に対し、公知の変性反応を行うことにより得られる。
【００６２】
上述のようにして本実施形態の粘接着剤用ブロック共重合体を構成する成分（ａ）、（ｂ）のブロック共重合体を製造した後、後述する方法により、ブロック重合体の単離、すなわち仕上げを行う。
【００６３】
ブロック共重合体（ａ）、（ｂ）の重合工程は、上述したように不活性炭化水素溶媒中で行うことができる。従って、ブロック共重合体を単離するために、溶媒を除去する。具体的な溶媒を除去する方法としては、スチームストリッピングが挙げられる。スチームストリッピングにより、含水クラムを得て、得られた含水クラムを乾燥することによりブロック共重合体を得ることができる。
【００６４】
スチームストリッピングにおいては、クラム化剤として界面活性剤を用いることが好ましい。そのような界面活性剤としては、特に限定されないが、具体的には、アニオン界面活性剤、カチオン界面活性剤、非イオン界面活性剤が挙げられる。これら界面活性剤は、ストリッピング帯の水に対して一般に０．１〜３０００ｐｐｍ添加することができる。
【００６５】
前記界面活性剤に加えて、Ｌｉ，Ｎａ，Ｍｇ，Ｃａ，Ａｌ，Ｚｎ等の金属の水溶性塩をクラムの分散助剤として用いることもできる。
【００６６】
ブロック共重合体の重合工程及び前記スチームストリッピングを経て得られる、水中に分散したクラム状のブロック共重合体の濃度は、一般に０．１〜２０質量％（ストリッピング帯の水に対する割合）である。この範囲であれば運転上の支障をきたすことなく、良好な粒径を有するクラムを得ることができる。このブロック共重合体のクラムを脱水により含水率を１〜３０質量％に調整し、その後、含水率が１質量％以下になるまで乾燥を行うことが好ましい。
【００６７】
前記クラムの脱水工程においては、ロール、バンバリー式脱水機、スクリュー押出機式絞り脱水機等の圧縮水絞機での脱水、あるいはコンベヤー、箱型の熱風乾燥機で脱水と乾燥を同時に行ってもよい。
【００６８】
本実施形態の粘接着剤用ブロック共重合体組成物を構成するブロック共重合体の成分（ｂ）の３分岐ブロック共重合体が１０質量％以上、５０質量％以下の範囲であれば、４分岐以上の多官能ブロック共重合体を含有する場合と比べて、ブロック共重合体同士が融着せず、又はコンベヤー面に接着若しくは箱型乾燥機の壁面に付着せず、乾燥がスムーズにできる傾向にある。
【００６９】
〔粘接着剤組成物〕
（構成）
本実施形態の粘接着剤組成物は、上述した粘接着剤用ブロック共重合体と、後述する粘着付与剤と、後述する軟化剤と、必要に応じて後述するその他の成分とを含有するものである。
【００７０】
なお、用途に応じて、ブロック共重合体組成物中の成分（ａ）、（ｂ）の数平均分子量を選択し、粘着付与剤、軟化剤等の、各々の配合量を調整することが好ましい。
【００７１】
本実施形態の粘接着剤組成物は、上述した本実施形態の粘接着剤用ブロック共重合体組成物：１００質量部と、粘着付与剤：１００〜４００質量部と、軟化剤：５０〜１５０質量部と、を含有するものである。これにより、本実施形態の粘接着剤組成物において、優れた粘着性、粘着力、溶解性、塗工性、吐出安定性、表面肌が得られる。粘着付与剤の量は、好ましくは１２０〜３８０質量部であり、より好ましくは１５０〜３５０質量部である。また、軟化剤の量は、好ましくは７０〜１３０質量部であり、より好ましくは８０〜１２０質量部である。
【００７２】
（粘着付与剤）
本実施形態の粘接着剤組成物を構成する粘着付与剤は、得られる粘接着剤組成物の用途、要求性能によって、多種多様に選択することができる。
【００７３】
粘着付与剤としては、特に限定されないが、具体的には、例えば、天然ロジン、変性ロジン、水添ロジン、天然ロジンのグリセロールエステル、変性ロジンのグリセロールエステル、天然ロジンのペンタエリスリトールエステル、変性ロジンのペンタエリスリトールエステル、水添ロジンのペンタエリスリトールエステル、天然テルペンのコポリマー、天然テルペンの３次元ポリマー、水添テルペンのコポリマーの水素化誘導体、ポリテルペン樹脂、フェノール系変性テルペン樹脂の水素化誘導体、脂肪族石油炭化水素樹脂、脂肪族石油炭化水素樹脂の水素化誘導体、芳香族石油炭化水素樹脂、芳香族石油炭化水素樹脂の水素化誘導体、環状脂肪族石油炭化水素樹脂、環状脂肪族石油炭化水素樹脂の水素化誘導体を例示することができる。これらの粘着付与剤は、単独で、又は組み合わせて使用することができる。
【００７４】
粘着付与剤は、色調が無色〜淡黄色であって、臭気が実質的に無く熱安定性が良好なものであれば、液状タイプの粘着付与樹脂も使用できる。
【００７５】
水素化誘導体以外の粘着付与剤としては、特に限定されないが、例えば、脂肪族樹脂、脂環式樹脂、ポリテルペン、天然及び変性ロジンエステル並びにそれらの混合物が好ましい。具体例としては、サートマー製のWingtack Extra（商品名）、イーストマンケミカル社製のPiccotac（商品名）、エクソンモービルケミカル社製のEscorez（商品名）、アリゾナケミカル社製のSylvagum（商品名）、Sylvalite（商品名）、及びアッシュランド製のPiccolyte（商品名）等が挙げられる。
【００７６】
着色のし難さや臭気の低さの点で、粘着付与樹脂は、水素化誘導体が好ましい。このなかでも特に水素添加ジシクロペンタジエン系樹脂が好ましい。このような水素化誘導体の具体例としては、特に限定されないが、荒川化学社製のアルコンＰ１００（商品名）、アルコンＭ１１５（商品名）、ヤスハラケミカル社製のクリアロンＰ１３５（商品名）、エクソン社製のＥＣＲ５４００（商品名）等が挙げられる。
【００７７】
粘接着剤組成物として、高い接着性、接着強度の耐経時変化あるいはクリープ性能（値が小さい方が良好）等が必要な場合には、粘接着剤用ブロック共重合体組成物中に、ブロック共重合体の非ガラス相のブロック（通常は中間ブロック）と親和性のある粘着付与樹脂を２０〜７５質量％、且つブロックポリマーのガラス相のブロック（通常は外側ブロック）に親和性のある粘着付与剤を３〜３０質量％含有するのがより好ましい。
【００７８】
ガラス相のブロックに親和性のある粘着付与として、末端ブロックの粘着付与樹脂が好ましい。該粘着付与樹脂の例としては、主として芳香族有する樹脂で、ビニルトルエン、スチレン、α−メチルスチレン、クマロン又はインデンを含有するホモポリマーあるいはコポリマーが挙げられる。さらに、これらの中で、α−メチルスチレンを有するＫｒｉｓｔａｌｅｘやＰｌａｓｔｏｌｙｎ（イーストマンケミカル社製、商品名）が好ましい。末端ブロックの粘着付与剤の粘接着剤用ブロック共重合体組成物中の使用量は、３〜３０質量％の範囲が好ましく、５〜２０質量％の範囲がより好ましく、６〜１２質量％の範囲がさらに好ましい。
【００７９】
粘接着剤用ブロック共重合体組成物として、高い初期接着力、高い濡れ性、粘着組成物の低い溶融粘度あるいは高い塗工性、吐出安定性等が必要な場合には、組成物に用いる粘着付与剤はアロマ含有率が３〜１２質量％である石油樹脂が好ましい。アロマ含有率が４〜１０質量％がより好ましく、特に、水添の石油樹脂が好ましい。
【００８０】
（軟化剤）
本実施形態の粘接着剤組成物を構成する軟化剤としては、特に限定されないが、例えば、オイル、可塑剤、液体粘着付与剤（３０℃よりも低い環球式軟化点を有する）、合成液体オリゴマー、及びそれらの混合物が挙げられる。
【００８１】
軟化剤は、特に限定されず、公知のパラフィン系やナフテン系のプロセスオイル及びこれらの混合オイル等を使用することができる。
【００８２】
市販品の具体例として、特に限定されないが、例えば、出光興産社製のダイアナフレシアＳ３２（商品名）、ダイアナプロセスオイルＰＷ−９０（商品名）、プロセスオイルＮＳ１００（商品名）、ＫｕｋｄｏｎｇＯｉｌ＆Ｃｈｅｍ社製のＷｈｉｔｅ ＯｉｌＢｒｏｏｍ３５０（商品名）、ＤＮオイルＫＰ−６８(商品名)、ＢＰケミカルズ社製のＥｎｅｒｐｅｒＭ１９３０（商品名）、Ｃｒｏｍｐｔｏｎ社製のＫａｙｄｏｌ（商品名）、エッソ社製のＰｒｉｍｏｌ３５２（商品名）、ＰｅｔｒｏＣｈｉｎａＣｏｍｐａｎｙ社製のＫＮ４０１０（商品名）等が挙げられる。
【００８３】
（その他の成分）
本実施形態の粘接着剤組成物には、必要に応じて、酸化防止剤、本実施形態の粘接着剤組成物を構成するブロック共重合体以外の合成ゴム若しくはポリマー、ワックス、光安定剤等の安定剤、及びその他の添加剤を添加することができる。
【００８４】
酸化防止剤としては、特に限定されないが、具体的には、２，６−ジ−ｔ−ブチル−４−メチルフェノール、ｎ−オクタデシル−３−（４’−ヒドロキシ−３’，５’−ジ−ｔ−ブチルフェニル）プロピオネート、２，２’−メチレンビス（４−メチル−６−ｔ−ブチルフェノール）、２，２’−メチレンビス（４−エチル−６−ｔ−ブチルフェノール）、２，４−ビス〔（オクチルチオ）メチル〕−０−クレゾール、２−ｔ−ブチル−６−（３−ｔ−ブチル−２−ヒドロキシ−５−メチルべンジル）−４−メチルフェニルアクリレート、２，４−ジ−ｔ−アミル−６−〔１−（３，５−ジ−ｔ−アミル−２−ヒドロキシフェニル）エチル〕フェニルアクリレート、２−［１−（２−ヒドロキシ−３，５−ジ−ｔｅｒｔ−ペンチルフェニル）］アクリレート等のヒンダードフェノール系酸化防止剤；ジラウリルチオジプロビオネート、ラウリルステアリルチオジプロピオネートペンタエリスリトールーテトラキス（β−ラウリルチオプロピオネート）等のイオウ系酸化防止剤；トリス（ノニルフェニル）ホスファイト、トリス（２，４−ジ−ｔ−ブチルフェニル）ホスファイト等のリン系酸化防止剤等が挙げられる。
【００８５】
酸化防止剤の市販品の具体例としては、住友化学工業（株）製のスミライザーＧＭ（商品名）、スミライザーＴＰＤ（商品名）及びスミライザーＴＰＳ（商品名）、チバスペシャリティーケミカルズ社製のイルガノックス１０１０（商品名）、イルガノックスＨＰ２２２５ＦＦ（商品名）、イルガフォス１６８（商品名）及びイルガノックス１５２０（商品名）、城北化学社製のＪＦ７７（商品名）を例示することができる。これら安定化剤は、単独で又は組み合わせて使用することができる。
【００８６】
酸化防止剤の添加量は任意であるが、好ましくは粘接着剤組成物１００質量部に対して５質量部以下である。
【００８７】
本実施形態において用いるブロック共重合体以外の合成ゴム又はポリマーとしては、特に限定されないが、例えば、アタクチックポリプロビレン、エチレン−エチルアクリレート共重合体等のポリオレフィン系樹脂又は低分子量のビニル芳香族系熱可塑性樹脂、天然ゴム、ポリイソプレンゴム、ポリブタジエンゴム、スチレンーブタジエンゴム、エチレンープロピレンゴム、クロロプレンゴム、アクリルゴム、イソプレンーイソブチレンゴム、ポリペンテナマーゴム、及び本実施形態において用いるブロック共重合体以外のスチレンーブタジエン系ブロック共重合体、スチレンーイソプレン系ブロック共重合体、水素化スチレン−ブタジエン系ブロック共重合体、水素化スチレン−イソプレン系ブロック共重合体などの合成ゴムを添加してもよい。
【００８８】
粘接着剤組成物として、組成物を剥がしたときの糊残りの低減、接着強度の経時変化抑制あるいはクリープ性（値が小さい方が良好）等が必要な場合には、水素添加したスチレン系ブロック共重合体を併用することが好ましい。該スチレン系ブロック共重合体のスチレン含有量としては、１５質量％〜４５質量％の範囲が好ましい。該スチレン系ブロック共重合体中の共役ジエン中の不飽和基の水素添加率は、３０モル％以上が好ましく、５０モル％以上がより好ましく、７０モル％以上がさらに好ましく、８５モル％以上が最も好ましい。
【００８９】
粘接着剤組成物として、高い接着性あるいはゲル化の抑制等が必要な場合には、本実施形態において用いるブロック共重合体以外のイソプレンを有するブロック共重合体を併用してもよい。より好ましい共重合体としては、少なくともポリスチレンブロックとポリイソプレンブロックを有する共重合体、例えば、ＰＳ−ＰＩ−ＰＳ（ＰＳ：ポリスチレンブロック、ＰＩ：ポリイソプレンブロック）、また、少なくともポリスチレンブロック、ポリイソプレンブロック及びポリブタジエンブロックを有する共重合体、例えば、（ＰＳ−ＰＩ−ＰＢ）ｎＹ（ＰＢ：ポリブタジエンブロック、Ｙ：多官能性カップリング剤の残基）、あるいは少なくともポリスチレンブロック、ポリイソプレン／ブタジエン共重合体ブロックを有する共重合体、例えば、ＰＳ−（ＰＩ／Ｂ）−ＰＳ（ＰＩ／Ｂ：イソプレン／ブタジエン共重合体ブロック）が挙げられる。これらはラジアル構造がより好ましい。
【００９０】
粘接着剤組成物として、高い低温塗工性、クリープ（値が小さい方が良好）、高強度あるいは高伸度等が必要な場合には、アイオノマーを５質量％以下の範囲で使用してもよい。アイオノマーとしては、金属イオンにより中和されるかまたは部分的に中和されるカルボキシレート、スルホネートまたはホスホネートを含むポリマーかコポリマーが好ましい。
【００９１】
粘接着剤組成物として、高温貯蔵安定性、高伸度あるいは粘接着剤用ブロック共重合体組成物中の粘着付与樹脂量を低減する（組成物中の５５質量％以下、さらに４５質量％以下）等の場合には、α−オレフィンを用いたコポリマー、あるいはプロピレンホモポリマーを含有することが好ましい。これらのポリマーの融点（条件：ＤＳＣ測定、５℃／分）は、１１０℃以下が好ましく、１００℃以下がより好ましく、６０℃〜９０℃の範囲がさらに好ましい。これらのポリマーは樹脂であってもエラストマーであってもよい。これらのポリマーの分子量分布は、１〜４の範囲が好ましく、１〜３の範囲がより好ましい。加工性の点で、２種以上の該ポリマーを併用することがより好ましい。２種のポリマーの分子量としては、少なくとも、３〜６万と、６万〜９万のポリマーを併用することが好ましく、少なくとも、３．５万〜５．５万と、６〜８万のポリマーを併用することがより好ましい。また、これらを用いた組成物中の液状成分（オイル等）は、２０質量％以上が好ましく、２５質量％以上がより好ましい。
【００９２】
粘接着剤組成物として、伸度等が必要な場合には、オレフィン系エラストマーを併用するのが好ましい。オレフィン系エラストマー、少なくとも−１０℃以下にＴｇを有するものが好ましい。また、クリープ性能（値が小さい方が良好）の点で、ブロックを有するオレフィン系エラストマーがより好ましい。
【００９３】
ワックスとしては、特に限定されないが、例えば、パラフィンワックス、マイクロクリスタンワックス、低分子量ポリエチレンワックス等を添加することができる。
【００９４】
粘接着剤組成物として、低い溶融粘度、特に１４０℃以下での低い溶融粘度が必要な場合には、５０℃〜１１０℃の融点を有する、パラフィンワックス、微晶質ワックス、ならびにフィッシャー‐トロプシュワックスから選択される少なくとも一種のワックスを２〜１０質量％含有することが好ましい。含有量は５〜１０質量％の範囲がより好ましい。また、前記ワックスの融点は、６５℃以上が好ましい。７０℃以上がより好ましく、７５℃以上がさらに好ましい。また、このときに併用する粘着付与剤の軟化点は、７０℃以上が好ましく、８０℃以上がより好ましい。このとき、得られる組成物のG‘（測定条件：２５℃、１０ｒａｄ／ｓ）が1Ｍｐａ以下、さらに、７℃以下の結晶化温度が好ましい。
【００９５】
光安定剤としては、特に限定されないが、具体的には、２−（２’−ヒドロキシ−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ジ−ｔ−ブチルフェニル）−５−クロロベンゾトリアゾール等のベンゾトリアゾール系紫外線吸収剤や、２−ヒドロキシ−４−メトキシベンゾフェノン等のベンゾフェノン系紫外線吸収剤、あるいはヒンダードアミン系光安定剤等を挙げることができる。
【００９６】
本実施形態の粘接着剤組成物には、その他の添加剤として、微粒子充填剤を更に含むことができる。微粒子充填剤は、一般に使用されているものであればよく、本実施形態が目的とするホットメルト接着剤を得ることができる限り、特に限定されることはない。「微粒子充填剤」として、例えば雲母、炭酸カルシウム、カオリン、タルク、酸化チタン、ケイソウ土、尿素系樹脂、スチレンビーズ、焼成クレー、澱粉等を例示できる。これらの形状は、好ましくは球状であり、その寸法（球状の場合は直径）については特に限定されるものではない。
【００９７】
〔粘接着剤組成物の特性〕
本実施形態の粘接着剤組成物から得られる粘着テープの性能は、ループタック（Ｎ／１５ｍｍ）が３．５以上であることが好ましく、４．０以上であることがより好ましく、４．５以上であることがさらに好ましい。また、粘着力（Ｎ／１０ｍｍ）が８以上であることが好ましく、８．７以上であることがより好ましく、９．５以上であることがさらに好ましい。
【００９８】
本実施形態の粘接着剤組成物から得られる粘着テープの性能は、後述する実施例において示される条件により作製される粘着テープを用い、実施例中に示された測定条件に従って測定することができる。
【００９９】
〔粘接着剤組成物の製造方法〕
本実施形態の粘接着剤組成物は、公知の方法により、上述したブロック共重合体組成物と、粘着付与剤と、軟化剤と、必要に応じてその他の添加剤とを混合することにより製造できる。混合方法としては、特に限定されないが、具体的には、粘接着剤用ブロック共重合体組成物、粘着付与剤、軟化剤とを、混合機又はニーダー等で、加熱しながら均一混合する方法が挙げられる。
【０１００】
混合する際の温度は１３０℃〜２１０℃が好ましく、１４０℃〜２００℃がより好ましく、１５０℃〜１９０℃がさらに好ましい。１３０℃以上とすることにより、粘接着剤用ブロック共重合体組成物を十分に溶融し、分散が良好となる傾向にある。また、２１０℃以下とすることにより、架橋剤や粘着付与剤の低分子量成分の蒸発、粘接着特性の劣化の防止ができる傾向にある。
【０１０１】
また、混合時間は、５〜９０分が好ましく、１０分〜８０分がより好ましく、２０分〜７０分がさらに好ましい。５分以上とすることにより、各成分を均一に分散できる傾向にある。また、９０分以下とすることにより、架橋剤や粘着付与剤の低分子量成分の蒸発、粘接着特性の劣化の防止、ブロック共重合体の劣化の防止ができる傾向にある。
【０１０２】
〔粘接着剤組成物の塗布方法〕
粘接着剤を塗布する方法は、目的とする製品を得ることができる限り、粘接着剤組成物を溶媒に溶かし、溶液塗工する方法や粘接着剤組成物を溶融させて塗工するホットメルト塗工法等で塗工する方法あるが特に制限されるものではない。また、環境汚染や塗工の容易性からホットメルト塗工法が好ましい。ホットメルト塗工法には、接触塗布、非接触塗布に大別される。「接触塗布」とは、ホットメルト接着剤を塗布する際、噴出機を部材やフィルムに接触させる塗布方法をいう。また、「非接触塗布」とは、ホットメルト接着剤を塗布する際、噴出機を部材やフィルムに接触させない塗布方法をいう。接触塗布方法としては、特に限定されないが、例えば、スロットコーター塗工及びロールコーター塗工等を例示でき、非接触塗布方法として、例えば、螺旋状に塗布できるスパイラル塗工、波状に塗布できるオメガ塗工やコントロールシーム塗工、面状に塗布できるスロットスプレー塗工やカーテンスプレー塗工、点状に塗工できるドット塗工などを例示できる。
【０１０３】
また、本実施形態の粘接着剤組成物は、スパイラル塗工に適している。スパイラル塗工とは、間欠または連続塗工で接着剤をエアーでらせん状に非接触塗布する方法である。ホットメルト接着剤を、スプレー塗工にて広い幅で塗工できることは、使い捨て製品を製造するには極めて有用である。広い幅で塗工できるホットメルト接着剤は、ホットエアーの圧力を調整することにより、塗工幅を狭く調節することが可能である。ホットメルト接着剤が広い幅で塗工困難であることにより、充分な接着面積を得るために数多くのスプレーノズルが必要になり、尿取りライナーのような比較的小さな使い捨て製品、複雑な形状の使い捨て製品を製造するにも不適である。従って、本実施形態の粘接着剤組成物は、広い幅でスパイラル塗工が可能であるため、使い捨て製品用として好適である。
【０１０４】
本実施形態の粘接着剤組成物は、１５０℃以下の塗工適性が良好なので、使い捨て製品の製造に有用である。ホットメルト接着剤を高温で塗工すると、使い捨て製品の基材であるポリオレフィン（好ましくは、ポリエチレン）フィルムが溶融したり、熱収縮したりするので、使い捨て製品の外観が大きく損なわれる。１５０℃以下でホットメルト接着剤を塗工すると、使い捨て製品の基材であるポリオレフィン（好ましくは、ポリエチレン）フィルムや不織布の外観が殆ど変化せず、製品の外観が損なわれない。
【０１０５】
本実施形態の粘接着剤組成物は、高速塗工適性に優れているので、短時間で使い捨て製品を製造するために好適である。高速で搬送される基材にホットメルト接着剤を塗工する場合、接触式の塗工方法では、摩擦による基材の破断が発生することがある。本実施形態の粘接着剤組成物は、非接触塗工の一種であるスパイラル塗工に適しているので、高速塗工向きであり、使い捨て製品の生産効率を向上させることが可能である。さらに、高速塗工に適した本実施形態のホットメルト接着剤は、塗工パターンが乱れることもない。
【０１０６】
本実施形態の粘接着剤組成物は、熱安定性が良好であり、１００〜２００℃の高温タンク内で均一に溶融され、相分離することがない。熱安定性に乏しいホットメルト接着剤は、高温タンク内で容易に成分が相分離する。相分離は、タンクフィルター、輸送配管詰まりの原因ともなる。
【０１０７】
〔用途〕
本実施形態の粘接着剤組成物は、良好な溶解性及び塗工性、吐出安定性、表面肌を有し、粘着性及び粘着力に優れ、かつこれらの粘接着特性バランスも良好である。このような特徴を生かして、各種粘着テープ・ラベル類、感圧性薄板、感圧性シート、表面保護シート・フィルム、各種軽量プラスチック成型品固定用裏糊、カーペット固定用裏糊、タイル固定用裏糊、接着剤等に利用でき、特に粘着性テープ用、粘着性シート・フィルム用、粘着性ラベル用、表面保護シート・フィルム用、衛材用の粘接着剤用として有用である。
【実施例】
【０１０８】
以下、具体的な実施例と比較例を挙げて本発明について詳細に説明するが、本発明は以下の実施例に限定されるものではない。なお、以下の実施例及び比較例において、重合体の特性や物性の測定は、下記の方法により行った。【０１０９】
〔（１）：粘接着剤用ブロック共重合体組成物の特性〕
＜（１−１）粘接着剤用ブロック共重合体組成物の仕上げ性＞
下記重合溶液にスチームストリッピングを行って溶媒を除去した後、含水クラムを１軸スクリュー押出機型水絞り機に送り、脱水したクラム（ブロック共重合体）を８５℃での箱型の熱風乾燥機で１時間乾燥した後のブロック共重合体と、熱風乾燥機の箱の内壁との接着状態を観察した。
評価基準
○：ブロック共重合体が箱の内壁と全く接着していない状態
△：若干の接着が見られるものの、手で簡単に剥がれる状態
×：ブロック共重合体が箱の内壁と強固に接着し、かなり強い力でない剥がれない状態【０１１０】
＜（１−２）ビニル芳香族単量体単位（スチレン）の含有量＞
一定量のブロック共重合体をクロロホルムに溶解し、紫外分光光度計（島津製作所製、ＵＶ−２４５０）にて測定し、ビニル芳香族化合物成分（スチレン）に起因する吸収波長（２６２ｎｍ）のピーク強度から検量線を用いてビニル芳香族単量体単位（スチレン）の含有量を算出した。【０１１１】
＜（１−３）数平均分子量＞
成分（ａ）、成分（ｂ）の数平均分子量の測定は、ゲルパーミエーション・クロマトグラフィー（ＧＰＣ：装置は、ウォーターズ製）で測定し、溶媒にはテトラヒドロフランを用い、測定条件は、温度３５℃で行った。数平均分子量は、クロマトグラムのピークの分子量を、市販の標準ポリスチレンの測定から求めた検量線（標準ポリスチレンのピーク分子量を使用して作成）を使用して求めた。【０１１２】
＜（１−４）数平均分子量比＞
数平均分子量比（成分（ｂ）／成分（ａ））は、上記で求めた成分（ａ）、成分（ｂ）の数平均分子量から算出した。【０１１３】
＜（１−５）成分（ａ）（ジブロック共重合体）の含有量＞
上記ゲルパーミエーション・クロマトグラフィー（ＧＰＣ：装置は、ウォーターズ製）で測定したクロマトグラムの総ピーク面積に対する分子量が低いピークの面積の割合を成分（ａ）（ジブロック共重合体）の含有量とした。なお、成分（ｂ）の含有量は、分子量が高いピークの面積の割合から求めることができる。【０１１４】
＜（１−６）１５質量％トルエン溶液粘度＞
１５質量％トルエン溶液粘度は、キャノン−フェンスケ粘度管を用いて、２５℃の温度に管理された恒温槽中で測定した。【０１１５】
〔（２）：粘接着剤組成物の物性の測定〕
＜（２−１）粘接着剤組成物の溶解性＞
混合装置として用いた加圧式ニーダー（株式会社森山製作所製  Ｄ０．３−３型ニーダー）のトルク変化を読み取り、変化率が１％以内になったところを溶解した時間とした。
評価基準
○：溶解時間が３０分以内
△：溶解時間が３０より長く６０分より短い
×：溶解時間が６０分以上【０１１６】
＜（２−２）粘接着剤組成物の溶融粘度＞
粘接着剤組成物の溶融粘度は、温度１４０℃でブルックフィールド型粘度計（ブルックフィールド社製  ＤＶ−ＩＩＩ）により測定した。【０１１７】
＜（２−３）粘接着剤組成物の軟化点＞
粘接着剤組成物の軟化点は、ＪＩＳ−Ｋ２２０７に準じ、規定の環に試料を充填し、水中で水平に支え、試料の中央に３．５ｇの球を置き、液温を５℃／ｍｉｎの速さで上昇させたときに、球の重さで試料が環台の底板に触れたときの温度として測定した。【０１１８】
＜（２−４）塗工性＞
溶融させた粘接着剤組成物を１６０℃に加熱したホットプレート上に垂らし、１６０℃に加熱したアプリケーターで塗工した後の粘接着剤塗工面を目視観察した。
評価基準
○：ムラが１０％未満の状態
△：ムラが１０〜４０％未満
×：ムラが４０％以上【０１１９】
＜（２−５）吐出安定性＞
キャピラリーレオメーター（株式会社東洋精機製作所製、商品名：キャピログラフ１Ｄ、型式：ＰＭ−Ｃ）を用いて、温度を１２０℃、吐出速度を１００ｍｍ／ｍｉｎの条件で粘接着剤組成物を吐出させ、吐出開始後１分間１分間の粘度変動を測定し、粘度の変動範囲が５ｍＰａ・ｓ以下であれば実用上優れた性能、１０ｍＰａ・ｓ以下であれば実用上十分な性能であると判断した。【０１２０】
＜（２−６）表面肌＞
吐出安定性の評価で吐出されたストランドの表面状態を目視観察し、表面の肌について下記のように評価した。
◎：全く荒れていない
○：ごく僅か荒れている
△：少し荒れている
×：かなり荒れている
◎であれば実用上優れた性能、○であれば実用上十分な性能であると判断した。【０１２１】
（粘着テープの作製）
溶融させた粘接着剤組成物を室温まで冷却し、これをトルエンに溶かし、アプリケーターでポリエステルフィルムにコーティングし、その後、室温で３０分間、７０℃のオーブンで７分間、トルエンを完全に蒸発させ、厚さ５０μｍの粘着テープを作製した。【０１２２】
＜（２−７）粘接着剤組成物の粘着性（ループタック）＞
２５０ｍｍ長×１５ｍｍ幅のループ状の粘着テープを用い、ＰＥ（ポリエチレン）板への接触面積：１５ｍｍ×５０ｍｍ、接着時間３ｓｅｃ、接着及び引き剥がし速度：５００ｍｍ／ｍｉｎで測定した。粘着性の測定値（Ｎ／１５ｍｍ）が、４．０以上であれば実用上優れた性能、３．５以上であれば実用上十分な性能であると判断した。【０１２３】
＜（２−８）粘接着剤組成物の粘着力＞
２５ｍｍ幅の粘着テープをポリエチレン板に貼り付け、引き剥がし速度３００ｍｍ／ｍｉｎで１８０°剥離力を測定し、粘着力とした。粘着力の測定値（Ｎ／１０ｍｍ）が、９．５以上であれば実用上優れた性能、８．０以上であれば実用上十分な性能であると判断した。【０１２４】
＜（２−９）粘接着剤組成物の保持力＞
保持力は、ステンレス板及びポリエチレン板に２５ｍｍ×２５ｍｍの面積が接するように前記粘着テープを貼り付け、４０℃において１ｋｇの荷重を与えて粘着テープがずれ落ちるまでの時間を測定した。保持力の測定値（分）が、１８０以上であれば実用上優れた性能、１５０以上であれば実用上十分な性能であると判断した。【０１２５】
＜（２−１０）粘接着剤組成物の臭気＞
粘接着剤組成物を作製するにあたり温度を１８０℃、撹拌羽根の回転数を３，０００ｒｐｍの条件で溶融混練を行う時の臭気の程度を下記のように評価した。
◎：全く臭わない
○：殆ど臭わない
△：少し臭う
×：かなり臭う
◎であれば実用上優れた性能、○であれば実用上十分な性能であると判断した。【０１２６】
＜（２−１１）混練後の粘接着剤組成物の色＞
温度を１８０℃、撹拌羽根の回転数を３，０００ｒｐｍ、撹拌時間を９０分で溶融混練して作製した粘接着剤組成物の色を観察した。粘接着剤組成物の色が無色であれば実用上優れた性能、淡黄色であれば実用上十分な性能であると判断した。【０１２７】
〔（３）：ブロック共重合体の調製〕
＜ポリマー組成物１：３官能カップリングスチレン−ブタジエンブロック共重合体組成物＞
攪拌機及びジャケット付きの内容量１０Ｌのステンレス製オートクレーブを、洗浄、乾燥、窒素置換し、シクロヘキサン６，３００ｇ、予め精製したスチレン３９６ｇを仕込み、ジャケットに温水を通水して内容物を約４０℃に設定した。次に、ｎ−ブチルリチウムシクロヘキサン溶液（純分で２．６ｇ）を添加し、スチレンの重合を開始した。【０１２８】
スチレンの重合により、最高温度（５３℃）に達してから６分後、ブタジエン（１，３−ブタジエン）８０４ｇを添加し、重合を継続し、ブタジエンがほぼ完全に重合して最高温度（８９℃）に達してから３０秒後に、カップリング剤としてトリメトキシシランを添加し、カップリングさせた。カップリング剤添加より１０分後に、メタノール０．７７ｇを加えて失活させた。【０１２９】
得られたブロック共重合体溶液に、オクタデシル−３−（３，５−ジブチル−ｔ−ブチル−４−ヒドロキシフェニル）プロピオネートを、上記ブロック共重合体１００質量部に対して０．３質量部添加して充分混合した。上記の重合溶液をスチームストリッピングするにあたり、クラム化剤として、α−（ｐ−ノニルフェニル）−ω−ヒドロキシポリ（オキシエチレン）のジハイドロジエンリン酸エステルとモノハイドロジエンリン酸エステルとの混合物をストリッピング帯の水に対して３０ｐｐｍ用い、９０〜９８℃の温度で溶媒を除去した。溶媒除去槽内のスラリー中の重合体クラムの濃度は約５質量％であった。【０１３０】
次いで、上記で得られたクラム状ブロック共重合体の水分散スラリーを、回転式スクリーンに送り、含水率４５質量％の含水クラムを得た。この含水クラムを１軸スクリュー押出機型水絞り機に送り、脱水した重合体を得た。このクラムを８５℃での箱型の熱風乾燥機で１時間乾燥して、粘接着剤用ブロック共重合体組成物（ポリマー組成物１）を得た。【０１３１】
ポリマー組成物１のスチレンの含有量はポリマー組成物１全体に対して３８．１質量％であり、１５質量％トルエン溶液における粘度は２４．６ｍＰａ・ｓであった。【０１３２】
ポリマー組成物１は、成分（ｂ）：（（Ａ−Ｂ）３Ｘ）と、成分（ａ）：（Ａ−Ｂ）の混合物であり、成分（ａ）の数平均分子量は４８，０００、成分（ｂ）の数平均分子量は１５９，０００であった。また、成分（ａ）に相当するスチレン−ブタジエンのジブロック構造のブロック共重合体の含有率は６７．１質量％であり、成分（ｂ）に相当する３官能カップリングスチレン−ブタジエンブロック共重合体の含有率は３２．９質量％であった。【０１３３】
＜ポリマー組成物２：２官能カップリングスチレン−ブタジエンブロック共重合体組成物＞
精製したスチレンの仕込み量を４４４ｇとし、ｎ−ブチルリチウムシクロヘキサン溶液の添加量を純分で２．５ｇとし、ブタジエン（１，３−ブタジエン）の添加量を７５６ｇとし、カップリング剤として安息香酸エチルを添加し、失活のためのエタノール量を０．６２ｇに変更したこと以外は、ポリマー組成物１と同様の方法で重合、失活、安定剤添加、スチームストリッピング、脱水、乾燥を行って、粘接着剤用ブロック共重合体組成物（ポリマー組成物２）を得た。【０１３４】
ポリマー組成物２のスチレンの含有量はポリマー組成物２全体に対して３６．６質量％であり、１５質量％トルエン溶液における粘度は３１．５ｍＰａ・ｓであった。【０１３５】
ポリマー組成物２は、（（Ａ−Ｂ）２Ｘ）と、（Ａ−Ｂ）の混合物であり、（Ａ−Ｂ）の数平均分子量が５１，０００、（（Ａ−Ｂ）２Ｘ）の数平均分子量が９７，０００であった。また、（Ａ−Ｂ）のブロック共重合体の含有率は５２．９質量％であり、（（Ａ−Ｂ）２Ｘ）のブロック共重合体の含有率は４７．１質量％であった。【０１３６】
＜ポリマー組成物３：４官能カップリングスチレン−ブタジエンブロック共重合体組成物＞
精製したスチレンの仕込み量を３８０ｇとし、ｎ−ブチルリチウムシクロヘキサン溶液の添加量を純分で３．５２ｇとし、ブタジエン（１，３−ブタジエン）の添加量を８２０ｇとし、カップリング剤として四塩化ケイ素を添加し、失活はエタノール水中に抜き出して行ったこと以外は、ポリマー組成物１と同様の方法で重合、失活、安定剤添加、スチームストリッピング、脱水、乾燥を行って、粘接着剤用ブロック共重合体組成物（ポリマー組成物３）を得た。【０１３７】
ポリマー組成物３のスチレンの含有量はポリマー組成物３全体に対して３５．６質量％であり、１５質量％トルエン溶液における粘度は２６．５ｍＰａ・ｓであった。【０１３８】
ポリマー組成物３は、（（Ａ−Ｂ）４Ｘ）と、（Ａ−Ｂ）の混合物であり、（Ａ−Ｂ）の数平均分子量が３４，０００、（（Ａ−Ｂ）４Ｘ）の数平均分子量が１３９，０００であった。また、（Ａ−Ｂ）のブロック共重合体の含有率は６３．５質量％であり、（（Ａ−Ｂ）４Ｘ）のブロック共重合体の含有率は３６．５質量％であった。【０１３９】
＜ポリマー組成物４：３官能カップリングスチレン−ブタジエンブロック共重合体組成物＞
精製したスチレンの仕込み量を３００ｇ、ｎ−ブチルリチウムシクロヘキサン溶液の添加量を純分で２．４ｇ、ブタジエン（１，３−ブタジエン）の添加量を９００ｇ、失活のためのエタノール量を０．７１ｇに変更したこと以外はポリマー組成物１と同様の方法で重合、失活、安定剤添加、スチームストリッピング、脱水、乾燥を行って、粘接着剤用ブロック共重合体組成物（ポリマー組成物４）を得た。【０１４０】
ポリマー組成物４のスチレンの含有量はポリマー組成物４全体に対して２２．４質量％であり、１５質量％トルエン溶液における粘度は３３．２ｍＰａ・ｓであった。【０１４１】
ポリマー組成物４は、成分（ｂ）：（（Ａ−Ｂ）３Ｘ）と、成分（ａ）：（Ａ−Ｂ）の混合物であり、成分（ａ）の数平均分子量が５４，０００、成分（ｂ）の数平均分子量が１７８，０００であった。また、成分（ａ）に相当するスチレン−ブタジエンのジブロック構造のブロック共重合体の含有率は５６．３質量％であり、成分（ｂ）に相当する３官能カップリングスチレン−ブタジエンブロック共重合体の含有率は４３．７質量％であった。【０１４２】
＜ポリマー組成物５：３官能カップリングスチレン−ブタジエンブロック共重合体組成物＞
スチレンの仕込み量を３６０ｇ、ｎ−ブチルリチウムシクロヘキサン溶液の添加量を純分で２．５ｇ、ブタジエン（１，３−ブタジエン）の添加量を８４０ｇ、カップリング剤としてテトラエトキシシラン、失活のためのエタノール量を０．７４ｇに変更したこと以外はポリマー組成物１と同様の方法で重合、失活、安定剤添加、スチームストリッピング、脱水、乾燥を行って、粘接着剤用ブロック共重合体組成物（ポリマー組成物５）を得た。【０１４３】
ポリマー組成物５のスチレンの含有量はポリマー組成物５全体に対して２９．７質量％であり、１５質量％トルエン溶液における粘度は３２．５ｍＰａ・ｓであった。【０１４４】
ポリマー組成物５は、成分（ｂ）：（（Ａ−Ｂ）３Ｘ）と、成分（ａ）：（Ａ−Ｂ）の混合物であり、成分（ａ）の数平均分子量が５０，０００、成分（ｂ）の数平均分子量が１６５，０００であった。また、成分（ａ）に相当するスチレン−ブタジエンのジブロック構造のブロック共重合体の含有率は５９．２質量％であり、成分（ｂ）に相当する３官能カップリングスチレン−ブタジエンブロック共重合体の含有率は４０．８質量％であった。【０１４５】
＜ポリマー組成物６：３官能カップリングスチレン−ブタジエンブロック共重合体組成物＞
スチレンの仕込み量を５４０ｇ、ｎ−ブチルリチウムシクロヘキサン溶液の添加量を純分で２．８ｇ、ブタジエン（１，３−ブタジエン）の添加量を６６０ｇ、失活のためのエタノール量を０．８３ｇに変更したこと以外はポリマー組成物１と同様の方法で重合、失活、安定剤添加、スチームストリッピング、脱水、乾燥を行って、粘接着剤用ブロック共重合体組成物（ポリマー組成物６）を得た。【０１４６】
ポリマー組成物６のスチレンの含有量はポリマー組成物６全体に対して４５．３質量％であり、１５質量％トルエン溶液における粘度は２２．１ｍＰａ・ｓであった。【０１４７】
ポリマー組成物６は、成分（ｂ）：（（Ａ−Ｂ）３Ｘ）と、成分（ａ）：（Ａ−Ｂ）の混合物であり、成分（ａ）の数平均分子量が４５，０００、成分（ｂ）の数平均分子量が１４８，０００であった。また、成分（ａ）に相当するスチレン−ブタジエンのジブロック構造のブロック共重合体の含有率は７０．６質量％であり、成分（ｂ）に相当する３官能カップリングスチレン−ブタジエンブロック共重合体の含有率は２９．４質量％であった。【０１４８】
＜ポリマー組成物７：３官能カップリングスチレン−ブタジエンブロック共重合体組成物＞
スチレンの仕込み量を６６０ｇ、ｎ−ブチルリチウムシクロヘキサン溶液の添加量を純分で３．３ｇ、ブタジエン（１，３−ブタジエン）の添加量を５４０ｇ、失活のためのエタノール量を１．００ｇに変更したこと以外はポリマー組成物１と同様の方法で重合、失活、安定剤添加、スチームストリッピング、脱水、乾燥を行って、粘接着剤用ブロック共重合体組成物（ポリマー７組成物）を得た。【０１４９】
ポリマー組成物７のスチレンの含有量はポリマー組成物７全体に対して５４．８質量％であり、１５質量％トルエン溶液における粘度は２０．７ｍＰａ・ｓであった。【０１５０】
ポリマー組成物７は、成分（ｂ）：（（Ａ−Ｂ）３Ｘ）と、成分（ａ）：（Ａ−Ｂ）の混合物であり、成分（ａ）の数平均分子量が３６，０００、成分（ｂ）の数平均分子量が１２０，０００であった。また、成分（ａ）に相当するスチレン−ブタジエンのジブロック構造のブロック共重合体の含有率は７５．０質量％であり、成分（ｂ）に相当する３官能カップリングスチレン−ブタジエンブロック共重合体の含有率は２５．０質量％であった。【０１５１】
＜ポリマー組成物８：３官能カップリングスチレン−ブタジエンブロック共重合体組成物＞
スチレンの仕込み量を４１４ｇ、ｎ−ブチルリチウムシクロヘキサン溶液の添加量を純分で２．５ｇ、ブタジエン（１，３−ブタジエン）の添加量を７８６ｇにし、ブタジエンの重合を開始してから２分後に一部のブロック共重合体を失活するためにエタノールを０．２５ｇ添加し、重合を継続し、失活のためのエタノール量を０．６２ｇに変更したこと以外はポリマー組成物１と同様の方法で重合、失活、安定剤添加、スチームストリッピング、脱水、乾燥を行って粘接着剤用ブロック共重合体組成物（ポリマー組成物８）を得た。【０１５２】
ポリマー組成物８のスチレンの含有量はポリマー組成物８全体に対して３４．９質量％であり、１５質量％トルエン溶液における粘度は２９．７ｍＰａ・ｓであった。【０１５３】
ポリマー組成物８は、成分（ｂ）：（（Ａ−Ｂ）３Ｘ）と、成分（ａ）：（Ａ−Ｂ）及び途中失活成分：（Ａ−Ｂ’）の混合物であり、成分（ａ）の数平均分子量が５８，０００、成分（ｂ）の数平均分子量が１８５，０００であった。また、成分（ａ）に相当する、スチレン−ブタジエンのジブロック構造のブロック共重合体の含有率は６４．５質量％、途中失活したスチレン−ブタジエンのジブロック構造のブロック共重合体の含有率は８．５質量％であり、成分（ｂ）に相当する３官能カップリングスチレン−ブタジエンブロック共重合体の含有率は２７．０質量％であった。【０１５４】
＜ポリマー組成物９：３官能カップリングスチレン−ブタジエンブロック共重合体組成物＞
スチレンの仕込み量を５７６ｇ、ｎ−ブチルリチウムシクロヘキサン溶液の添加量を純分で５．０ｇ、ブタジエン（１，３−ブタジエン）の添加量を６２４ｇ、失活のためのエタノール量を１．５０ｇに変更したこと以外はポリマー組成物１と同様の方法で重合、失活、安定剤添加、スチームストリッピング、脱水、乾燥を行って粘接着剤用ブロック共重合体組成物（ポリマー組成物９）を得た。【０１５５】
ポリマー組成物９のスチレンの含有量はポリマー組成物９全体に対して４７．８質量％であり、１５質量％トルエン溶液における粘度は８．８ｍＰａ・ｓであった。【０１５６】
ポリマー組成物９は、成分（ｂ）：（（Ａ−Ｂ）３Ｘ）と、成分（ａ）：（Ａ−Ｂ）の混合物であり、成分（ａ）の数平均分子量が２０，０００、成分（ｂ）の数平均分子量が６７，０００であった。また、成分（ａ）に相当するスチレン−ブタジエンのジブロック構造のブロック共重合体の含有率は５１．８質量％であり、成分（ｂ）に相当する３官能カップリングスチレン−ブタジエンブロック共重合体の含有率は４８．２質量％であった。【０１５７】
＜ポリマー組成物１０：３官能カップリングスチレン−ブタジエンブロック共重合体組成物＞
スチレンの仕込み量を５４０ｇ、ｎ−ブチルリチウムシクロヘキサン溶液の添加量を純分で３．９ｇ、ブタジエン（１，３−ブタジエン）の添加量を６６０ｇ、失活のためのエタノール量を１．１７ｇに変更したこと以外はポリマー組成物１と同様の方法で重合、失活、安定剤添加、スチームストリッピング、脱水、乾燥を行って粘接着剤用ブロック共重合体組成物（ポリマー組成物１０）を得た。【０１５８】
ポリマー組成物１０のスチレンの含有量はポリマー組成物１０全体に対して４５．１質量％であり、１５質量％トルエン溶液における粘度は１４．５ｍＰａ・ｓであった。【０１５９】
ポリマー組成物１０は、成分（ｂ）：（（Ａ−Ｂ）３Ｘ）と、成分（ａ）：（Ａ−Ｂ）の混合物であり、成分（ａ）の数平均分子量が３０，０００、成分（ｂ）の数平均分子量が９９，０００であった。また、成分（ａ）に相当するスチレン−ブタジエンのジブロック構造のブロック共重合体の含有率は５８．２質量％であり、成分（ｂ）に相当する３官能カップリングスチレン−ブタジエンブロック共重合体の含有率は４１．８質量％であった。【０１６０】
＜ポリマー組成物１１：３官能カップリングスチレン−ブタジエンブロック共重合体組成物＞
スチレンの仕込み量を４２０ｇ、ｎ−ブチルリチウムシクロヘキサン溶液の添加量を純分で２．３ｇ、ブタジエン（１，３−ブタジエン）の添加量を７８０ｇ、失活のためのエタノール量を０．６８ｇに変更したこと以外はポリマー組成物１と同様の方法で重合、失活、安定剤添加、スチームストリッピング、脱水、乾燥を行って粘接着剤用ブロック共重合体組成物（ポリマー組成物１１）を得た。【０１６１】
ポリマー組成物１１のスチレンの含有量はポリマー組成物１１全体に対して３５．１質量％であり、１５質量％トルエン溶液における粘度は３３．５ｍＰａ・ｓであった。【０１６２】
ポリマー組成物１１は、成分（ｂ）：（（Ａ−Ｂ）３Ｘ）と、成分（ａ）：（Ａ−Ｂ）の混合物であり、成分（ａ）の数平均分子量が５９，０００、成分（ｂ）の数平均分子量が１９５，０００であった。また、成分（ａ）に相当するスチレン−ブタジエンのジブロック構造のブロック共重合体の含有率は６７．５質量％であり、成分（ｂ）に相当する３官能カップリングスチレン−ブタジエンブロック共重合体の含有率は３２．５質量％であった。【０１６３】
＜ポリマー組成物１２：３官能カップリングスチレン−ブタジエンブロック共重合体組成物＞
スチレンの仕込み量を３２４ｇ、ｎ−ブチルリチウムシクロヘキサン溶液の添加量を純分で２．２ｇ、ブタジエン（１，３−ブタジエン）の添加量を８７６ｇ、失活のためのエタノール量を０．６６ｇに変更したこと以外はポリマー組成物１と同様の方法で重合、失活、安定剤添加、スチームストリッピング、脱水、乾燥を行って粘接着剤用ブロック共重合体組成物（ポリマー組成物１２）を得た。【０１６４】
ポリマー組成物１２のスチレンの含有量はポリマー組成物１２全体に対して２６．９質量％であり、１５質量％トルエン溶液における粘度は４４．７ｍＰａ・ｓであった。【０１６５】
ポリマー組成物１２は、（（Ａ−Ｂ）３Ｘ）と、（Ａ−Ｂ）の混合物であり、（Ａ−Ｂ）の数平均分子量が６９，０００、（（Ａ−Ｂ）３Ｘ）の数平均分子量が２２８，６００であった。また、（Ａ−Ｂ）のブロック共重合体の含有率は７６．０質量％であり、（（Ａ−Ｂ）３Ｘ）の含有率は２４．０質量％であった。【０１６６】
＜ポリマー組成物１３：３官能カップリングスチレン−ブタジエンブロック共重合体組成物＞
スチレンの仕込み量を３６０ｇ、ｎ−ブチルリチウムシクロヘキサン溶液の添加量を純分で３．７ｇ、ブタジエン（１，３−ブタジエン）の添加量を８４０ｇ、失活のためのエタノール量を１．１１ｇに変更したこと以外はポリマー組成物１と同様の方法で重合、失活、安定剤添加、スチームストリッピング、脱水、乾燥を行って粘接着剤用ブロック共重合体組成物（ポリマー組成物１３）を得た。【０１６７】
ポリマー組成物１３のスチレンの含有量はポリマー組成物１３全体に対して３０．２質量％であり、１５質量％トルエン溶液における粘度は２０．１ｍＰａ・ｓであった。【０１６８】
ポリマー組成物１３は、成分（ｂ）：（（Ａ−Ｂ）３Ｘ）と、成分（ａ）：（Ａ−Ｂ）の混合物であり、成分（ａ）の数平均分子量が３２，０００、成分（ｂ）の数平均分子量が１０６，０００であった。また、成分（ａ）に相当するスチレン−ブタジエンのジブロック構造のブロック共重合体の含有率は４５．６質量％であり、成分（ｂ）に相当する３官能カップリングスチレン−ブタジエンブロック共重合体の含有率は５４．４質量％であった。【０１６９】
＜ポリマー組成物１４：３官能カップリングスチレン−ブタジエンブロック共重合体組成物＞
スチレンの仕込み量を４０８ｇ、ｎ−ブチルリチウムシクロヘキサン溶液の添加量を純分で４．４ｇ、ブタジエン（１，３−ブタジエン）の添加量を７９２ｇ、カップリング剤としてテトラエトキシシラン、失活のためのエタノール量を１．３２ｇに変更したこと以外はポリマー組成物１と同様の方法で重合、失活、安定剤添加、スチームストリッピング、脱水、乾燥を行って粘接着剤用ブロック共重合体組成物（ポリマー組成物１４）を得た。【０１７０】
ポリマー組成物１４のスチレンの含有量はポリマー組成物１４全体に対して３４．０質量％であり、１５質量％トルエン溶液における粘度は２４．９ｍＰａ・ｓであった。【０１７１】
ポリマー組成物１４は、成分（ｂ）：（（Ａ−Ｂ）３Ｘ）と、成分（ａ）：（Ａ−Ｂ）の混合物であり、成分（ａ）の数平均分子量が４５，０００、成分（ｂ）の数平均分子量が１４６，０００であった。また、成分（ａ）に相当するスチレン−ブタジエンのジブロック構造のブロック共重合体の含有率は５５．０質量％であり、成分（ｂ）に相当する３官能カップリングスチレン−ブタジエンブロック共重合体の含有率は４５．０質量％であった。【０１７２】
＜ポリマー組成物１５：３官能カップリングスチレン−ブタジエンブロック共重合体組成物＞
スチレンの仕込み量を４８０ｇ、ｎ−ブチルリチウムシクロヘキサン溶液の添加量を純分で２．４ｇ、ブタジエン（１，３−ブタジエン）の添加量を７２０ｇ、失活のためのエタノール量を０．７２ｇに変更したこと以外はポリマー組成物１と同様の方法で重合、失活、安定剤添加、スチームストリッピング、脱水、乾燥を行って粘接着剤用ブロック共重合体組成物（ポリマー組成物１５）を得た。【０１７３】
ポリマー組成物１５のスチレンの含有量はポリマー組成物１５全体に対して４０．２質量％であり、１５質量％トルエン溶液における粘度は３０．１ｍＰａ・ｓであった。【０１７４】
ポリマー組成物１５は、成分（ｂ）：（（Ａ−Ｂ）３Ｘ）と、成分（ａ）：（Ａ−Ｂ）の混合物で成分（ａ）の数平均分子量が５８，０００、成分（ｂ）の数平均分子量が１９２，０００であった。また、成分（ａ）に相当するスチレン−ブタジエンのジブロック構造のブロック共重合体の含有率は７５．５質量％であり、成分（ｂ）に相当する３官能カップリングスチレン−ブタジエンブロック共重合体の含有率は２４．５質量％であった。      【０１７５】
＜ポリマー組成物１６：３官能カップリングスチレン−ブタジエンブロック共重合体組成物＞
スチレンの仕込み量を５４０ｇ、ｎ−ブチルリチウムシクロヘキサン溶液の添加量を純分で２．２０ｇ、ブタジエン（１，３−ブタジエン）の添加量を６６０ｇ、失活のためのエタノール量を０．６６ｇに変更したこと以外はポリマー組成物１と同様の方法で重合、失活、安定剤添加、スチームストリッピング、脱水、乾燥を行って粘接着剤用ブロック共重合体組成物（ポリマー組成物１６）を得た。【０１７６】
ポリマー組成物１６のスチレンの含有量はポリマー組成物１７全体に対して４５．１質量％であり、１５質量％トルエン溶液における粘度は３７．５ｍＰａ・ｓであった。【０１７７】
ポリマー組成物１６は、（（Ａ−Ｂ）３Ｘ）と、（Ａ−Ｂ）の混合物であり、（Ａ−Ｂ）の数平均分子量が６８，０００、（（Ａ−Ｂ）３Ｘ）の数平均分子量が２２５，０００であった。また、（Ａ−Ｂ）のブロック共重合体の含有率は８４．５質量％であり、（（Ａ−Ｂ）３Ｘ）の含有率は１５．５質量％であった。【０１７８】
＜ポリマー組成物１７：３官能カップリングスチレン−ブタジエンブロック共重合体組成物＞
スチレンの仕込み量を４６４ｇ、ｎ−ブチルリチウムシクロヘキサン溶液の添加量を純分で２．３６ｇ、ブタジエン（１，３−ブタジエン）の添加量を７３６ｇ、失活のためのエタノール量を０．７６５ｇに変更したこと以外はポリマー組成物１と同様の方法で重合、失活、安定剤添加、スチームストリッピング、脱水、乾燥を行って粘接着剤用ブロック共重合体組成物（ポリマー組成物１７）を得た。【０１７９】
ポリマー組成物１７のスチレンの含有量はポリマー組成物１８全体に対して３８．５質量％であり、１５質量％トルエン溶液における粘度は３５．３ｍＰａ・ｓであった。【０１８０】
ポリマー組成物１７は、（（Ａ−Ｂ）３Ｘ）と、（Ａ−Ｂ）の混合物であり、（Ａ−Ｂ）の数平均分子量が５１，０００、（（Ａ−Ｂ）３Ｘ）の数平均分子量が１６６，７００であった。また、（Ａ−Ｂ）のブロック共重合体の含有率は８３．０質量％であり、（（Ａ−Ｂ）３Ｘ）の含有率は１７質量％であった。【０１８１】
＜ポリマー組成物１８：３官能カップリングスチレン−ブタジエンブロック共重合体組成物＞
スチレンの仕込み量を５２０ｇ、ｎ−ブチルリチウムシクロヘキサン溶液の添加量を純分で２．４６ｇ、ブタジエン（１，３−ブタジエン）の添加量を６８０ｇ、カップリング剤としてテトラエトキシシラン、失活のためのエタノール量を０．７２８ｇに変更したこと以外はポリマー組成物１と同様の方法で重合、失活、安定剤添加、スチームストリッピング、脱水、乾燥を行って粘接着剤用ブロック共重合体組成物（ポリマー組成物１８）を得た。【０１８２】
ポリマー組成物１８のスチレンの含有量はポリマー組成物１９全体に対して４３．２質量％であり、１５質量％トルエン溶液における粘度は１２．５ｍＰａ・ｓであった。【０１８３】
ポリマー組成物１８は、（（Ａ−Ｂ）３Ｘ）と、（Ａ−Ｂ）の混合物であり、（Ａ−Ｂ）の数平均分子量が５０，０００、（（Ａ−Ｂ）３Ｘ）の数平均分子量が１６５，０００であった。また、（Ａ−Ｂ）のブロック共重合体の含有率は９１．０質量％であり、（（Ａ−Ｂ）３Ｘ）の含有率は９質量％であった。【０１８４】
＜ポリマー組成物１９：３官能カップリングスチレン−ブタジエンブロック共重合体組成物＞
スチレンの仕込み量を４７５ｇ、ｎ−ブチルリチウムシクロヘキサン溶液の添加量を純分で２．８４ｇ、ブタジエン（１，３−ブタジエン）の添加量を７２５ｇ、失活のためのエタノール量を０．７９６ｇに変更したこと以外はポリマー組成物１と同様の方法で重合、失活、安定剤添加、スチームストリッピング、脱水、乾燥を行って粘接着剤用ブロック共重合体組成物（ポリマー組成物１９）を得た。【０１８５】
ポリマー組成物１９のスチレンの含有量はポリマー組成物２０全体に対して３９．４質量％であり、１５質量％トルエン溶液における粘度は１２．３ｍＰａ・ｓであった。【０１８６】
ポリマー組成物１９は、（（Ａ−Ｂ）３Ｘ）と、（Ａ−Ｂ）の混合物であり、（Ａ−Ｂ）の数平均分子量が４０，０００、（（Ａ−Ｂ）３Ｘ）の数平均分子量が１３４，０００であった。また、（Ａ−Ｂ）のブロック共重合体の含有率は８５．８質量％であり、（（Ａ−Ｂ）３Ｘ）の含有率は１４．２質量％であった。【０１８７】
＜ポリマー組成物２０：３官能カップリングスチレン−ブタジエンブロック共重合体組成物＞
スチレンの仕込み量を４１８ｇ、ｎ−ブチルリチウムシクロヘキサン溶液の添加量を純分で２．１３ｇ、ブタジエン（１，３−ブタジエン）の添加量を７８２ｇ、失活のためのエタノール量を０．６３２ｇに変更したこと以外はポリマー組成物１と同様の方法で重合、失活、安定剤添加、スチームストリッピング、脱水、乾燥を行って粘接着剤用ブロック共重合体組成物（ポリマー組成物２０）を得た。【０１８８】
ポリマー組成物２０のスチレンの含有量はポリマー組成物２１全体に対して３４．５質量％であり、１５質量％トルエン溶液における粘度は４８．３ｍＰａ・ｓであった。【０１８９】
ポリマー組成物２０は、（（Ａ−Ｂ）３Ｘ）と、（Ａ−Ｂ）の混合物であり、（Ａ−Ｂ）の数平均分子量が６４，０００、（（Ａ−Ｂ）３Ｘ）の数平均分子量が２１０，０００であった。また、（Ａ−Ｂ）のブロック共重合体の含有率は６５．５質量％であり、（（Ａ−Ｂ）３Ｘ）の含有率は３４．５質量％であった。【０１９０】
＜ポリマー組成物２１：３官能カップリングスチレン−ブタジエンブロック共重合体組成物＞
スチレンの仕込み量を４１０ｇ、ｎ−ブチルリチウムシクロヘキサン溶液の添加量を純分で２．４６ｇ、ブタジエン（１，３−ブタジエン）の添加量を７９０ｇ、失活のためのエタノール量を０．７３０ｇに変更したこと以外はポリマー組成物１と同様の方法で重合、失活、安定剤添加、スチームストリッピング、脱水、乾燥を行って粘接着剤用ブロック共重合体組成物（ポリマー組成物２１）を得た。【０１９１】
ポリマー組成物２１のスチレンの含有量はポリマー組成物２２全体に対して３３．５質量％であり、１５質量％トルエン溶液における粘度は４３．１ｍＰａ・ｓであった。【０１９２】
ポリマー組成物２１は、（（Ａ−Ｂ）３Ｘ）と、（Ａ−Ｂ）の混合物であり、（Ａ−Ｂ）の数平均分子量が５１，０００、（（Ａ−Ｂ）３Ｘ）の数平均分子量が１７０，０００であった。また、（Ａ−Ｂ）のブロック共重合体の含有率は４８．０質量％であり、（（Ａ−Ｂ）３Ｘ）の含有率は５２．０質量％であった。【０１９３】
ポリマー組成物１〜ポリマー組成物２１の物性について、下記の表１にまとめる。【０１９４】
〔実施例１〕
ブロック共重合体組成物（ポリマー組成物１）１００質量部に対して、粘着付与剤としてアルコンＭ１００（荒川化学工業（株）製）を３００質量部、軟化剤として、ダイアナプロセスオイルＰＷ−９０（出光興産（株）製）を１００質量部の配合比で配合し、１８０℃×３０分間、加圧双腕型ニーダー（型式：Ｄ０．３−３、（株）森山製作所）で溶融混練し、淡黄色の均一な、ホットメルト型粘接着剤組成物を得た。【０１９５】
なお、粘接着剤組成物には、前記ブロック共重合体組成物（ポリマー組成物１）１００質量部に対して、安定剤として２−ｔ−ブチル−６−（３−ｔ−ブチル−２−ヒドロキシ−５−メチルベンジル）−４−メチルフェニルアクリレートを１質量部配合した。【０１９６】
上述した粘接着剤組成物の物性の測定方法に従い、測定した結果、溶融粘度（ａｔ．１４０℃）は１，３２０ｍＰａ・ｓであり、軟化点は７９．６℃であった。また、塗工性、吐出安定性、表面肌は良好であり、ループタックは４．６Ｎ／１５ｍｍ、粘着力は１０．４Ｎ／１０ｍｍであり、実用上十分に良好であった。【０１９７】
〔実施例２〜９〕、〔比較例１〜１２〕、〔参考例１〜４〕
下記表２〜５に示す配合に従い、前記の各ブロック共重合体組成物（ポリマー組成物２〜２１）、粘着付与剤にはアルコンＭ１００、軟化剤にはダイアナプロセスオイルＰＷ−９０を使用して、実施例１と同様の操作を行い、それぞれ粘接着剤組成物を作製し、特性を評価した。なお、３０分混練してもトルクが安定しない場合は、トルクが安定するまで混練した。【０１９８】
【表１】
2014017380.tif 000002
【０１９９】
【表２】
2014017380.tif 000003
【０２００】
【表３】
2014017380.tif 000004
【０２０１】
【表４】
2014017380.tif 000005
【０２０２】
【表５】
2014017380.tif 000006
【０２０３】
実施例１〜９の粘接着剤組成物は、いずれもループタック（粘着性）、粘着力の各粘接着剤特性が良好で、かつこれらの性能バランスに優れ、溶解性、塗工性、吐出安定性、表面肌にも優れていることが分かった。【０２０４】
また、成分（ａ）：８０質量％を超えて、９０質量％以下と成分（ｂ）：１０質量％以上、２０質量％未満とを含む粘接着剤用ブロック共重合体組成物であれば、上記性能に加え、臭気が少なく、溶融混練後の粘接着剤組成物の色も変色が少なく、優れていることが分かった。【０２０５】
さらに、成分（ｂ）の数平均分子量が１６０，０００以上で、成分（ａ）：５０質量％を以上、８０質量％以下と成分（ｂ）：２０質量％以上、５０質量％以下とを含む粘接着剤用ブロック共重合体組成物であれば、上記性能に加え、吐出安定性が優れ、吐出されたストランドの表面肌も優れていることが分かった。【０２０６】
本出願は、２０１２年７月２５日に日本国特許庁へ出願された日本特許出願（特願２０１２−１６５１９５）に基づくものであり、その内容はここに参照として取り込まれる。
【産業上の利用可能性】
【０２０７】
本発明の粘接着剤組成物は、各種粘着テープ・ラベル類、感圧性薄板、感圧性シート、表面保護シート・フィルム、各種軽量プラスチック成型品固定用裏糊、カーペット固定用裏糊、タイル固定用裏糊、接着剤等に利用でき、特に、粘着性テープ用、粘着性シート・フィルム用、粘着性ラベル用、表面保護シート・フィルム用、衛生材料用の粘接着剤として産業上の利用可能性がある。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
成分（ａ）：ビニル芳香族単量体単位を主体とする重合体ブロック（Ａ）と、共役ジエン単量体単位を主体とする重合体ブロック（Ｂ）と、を含有し、数平均分子量が１０，０００以上、６０，０００以下である水添されていないブロック共重合体：５０質量％以上、９０質量％以下と、
成分（ｂ）：ビニル芳香族単量体単位を主体とする重合体ブロック（Ａ）と、共役ジエン単量体単位を主体とする重合体ブロック（Ｂ）と、を含有し、数平均分子量が１２０，０００を超えて、２００，０００以下である水添されていないブロック共重合体：１０質量％以上、５０質量％以下と、を含み、
ブロック共重合体組成物における前記成分（ａ）及び前記成分（ｂ）の前記ビニル芳香族単量体単位の含有量が２５〜５０質量％であり、
１５質量％トルエン溶液における粘度が１０〜４０ｍＰａ・ｓであり、
前記成分（ａ）に対する前記成分（ｂ）の数平均分子量比が２．０〜４．０である、
粘接着剤用ブロック共重合体組成物。
【請求項２】
前記成分（ａ）は、式（Ａ−Ｂ）によって表されるジブロック共重合体であり、
前記成分（ｂ）は、式（Ａ−Ｂ）3Ｘ（Ｘは、カップリング剤の残基又は重合開始剤の残基を示す。）によって表される３分岐ブロック共重合体である、
請求項１に記載の粘接着剤用ブロック共重合体組成物。
【請求項３】
前記成分（ａ）に対する前記成分（ｂ）の前記数平均分子量比が２．３〜３．６である、請求項１又は２に記載の粘接着剤用ブロック共重合体組成物。
【請求項４】
前記成分（ａ）：８０質量％を超えて、９０質量％以下と、
前記成分（ｂ）：１０質量％以上、２０質量％未満と、を含む、請求項１〜３のいずれか一項に記載の粘接着剤用ブロック共重合体組成物。
【請求項５】
前記成分（ａ）：５０質量％以上、８０質量％以下と、
前記成分（ｂ）：２０質量％以上、５０質量％以下と、を含む、請求項１〜３のいずれか一項に記載の粘接着剤用ブロック共重合体組成物。
【請求項６】
前記成分（ｂ）の数平均分子量が１３０，０００以上、２００，０００以下である、請求項１〜５のいずれか一項に記載の粘接着剤用ブロック共重合体組成物。
【請求項７】
前記成分（ｂ）の数平均分子量が１６０，０００以上、２００，０００以下である、請求項１〜６のいずれか一項に記載の粘接着剤用ブロック共重合体組成物。
【請求項８】
請求項１〜７のいずれか一項に記載の粘接着剤用ブロック共重合体組成物：１００質量部と、
粘着付与剤：１００〜４００質量部と、
軟化剤：５０〜１５０質量部と、
を、含有する、粘接着剤組成物。
【手続補正２】
【補正対象書類名】明細書
【補正対象項目名】００１２
【補正方法】変更
【補正の内容】
【００１２】
すなわち、本発明は以下のとおりである。
〔１〕
成分（ａ）：ビニル芳香族単量体単位を主体とする重合体ブロック（Ａ）と、共役ジエン単量体単位を主体とする重合体ブロック（Ｂ）と、を含有し、数平均分子量が１０，０００以上、６０，０００以下である水添されていないブロック共重合体：５０質量％以上、９０質量％以下と、
成分（ｂ）：ビニル芳香族単量体単位を主体とする重合体ブロック（Ａ）と、共役ジエン単量体単位を主体とする重合体ブロック（Ｂ）と、を含有し、数平均分子量が１２０，０００を超えて、２００，０００以下である水添されていないブロック共重合体：１０質量％以上、５０質量％以下と、を含み、
ブロック共重合体組成物における前記成分（ａ）及び前記成分（ｂ）の前記ビニル芳香族単量体単位の含有量が２５〜５０質量％であり、
１５質量％トルエン溶液における粘度が１０〜４０ｍＰａ・ｓであり、
前記成分（ａ）に対する前記成分（ｂ）の数平均分子量比が２．０〜４．０である、
粘接着剤用ブロック共重合体組成物。
〔２〕
前記成分（ａ）は、式（Ａ−Ｂ）によって表されるジブロック共重合体であり、
前記成分（ｂ）は、式（Ａ−Ｂ）3Ｘ（Ｘは、カップリング剤の残基又は重合開始剤の残基を示す。）によって表される３分岐ブロック共重合体である、
〔１〕に記載の粘接着剤用ブロック共重合体組成物。
〔３〕
前記成分（ａ）に対する前記成分（ｂ）の前記数平均分子量比が２．３〜３．６である、〔１〕又は〔２〕に記載の粘接着剤用ブロック共重合体組成物。
〔４〕
前記成分（ａ）：８０質量％を超えて、９０質量％以下と、
前記成分（ｂ）：１０質量％以上、２０質量％未満と、を含む、〔１〕〜〔３〕のいずれか一項に記載の粘接着剤用ブロック共重合体組成物。
〔５〕
前記成分（ａ）：５０質量％以上、８０質量％以下と、
前記成分（ｂ）：２０質量％以上、５０質量％以下と、を含む、〔１〕〜〔３〕のいずれか一項に記載の粘接着剤用ブロック共重合体組成物。
〔６〕
前記成分（ｂ）の数平均分子量が１３０，０００以上、２００，０００以下である、〔１〕〜〔５〕のいずれか一項に記載の粘接着剤用ブロック共重合体組成物。
〔７〕
前記成分（ｂ）の数平均分子量が１６０，０００以上、２００，０００以下である、〔１〕〜〔６〕のいずれか一項に記載の粘接着剤用ブロック共重合体組成物。
〔８〕
〔１〕〜〔７〕のいずれか一項に記載の粘接着剤用ブロック共重合体組成物：１００質量部と、
粘着付与剤：１００〜４００質量部と、
軟化剤：５０〜１５０質量部と、
を、含有する、粘接着剤組成物。
【国際調査報告】
2014017380.tif 000007
2014017380.tif 000008
2014017380.tif 000009
2014017380.tif 000010